(57)【特許請求の範囲】
【請求項１】
少なくとも７０重量％のエステル化デヒドロアビエチン酸及びエステル化ジヒドロアビエチン酸、並びに１０００ｐｐｍ以下の、カルシウムビス−モノエチル（３，５−ジ−ｔｅｒｔ−ブチル−４−ヒドロキシベンジル）ホスホネートからなる酸化防止剤を含む水素化ロジンエステル組成物であって、
前記水素化ロジンエステル組成物はＡＳＴＭ  Ｄ５４８３−０５（２０１０）に挙げられた方法を使用して測定して、１３０℃で少なくとも７５分の酸化誘導時間を示す、前記水素化ロジンエステル組成物。
【請求項２】
前記エステル化デヒドロアビエチン酸対前記エステル化ジヒドロアビエチン酸の重量比は、１．３：１〜１：２．６の範囲とする、請求項１に記載の水素化ロジンエステル組成物。
【請求項３】
前記水素化ロジンエステルは、１６０℃の温度に３時間加熱したときに、ニートガードナーカラーにおける変化が１０％未満である、請求項１または２に記載の水素化ロジンエステル組成物。
【請求項４】
少なくとも７０重量％のエステル化デヒドロアビエチン酸及びエステル化ジヒドロアビエチン酸、並びに１０００ｐｐｍ以下の、カルシウムビス−モノエチル（３，５−ジ−ｔｅｒｔ−ブチル−４−ヒドロキシベンジル）ホスホネートからなる酸化防止剤を含むロジンエステル組成物であって、
前記ロジンエステル組成物は、ＡＳＴＭ  Ｄ５４８３−０５（２０１０）に挙げられた方法を使用して測定して、１３０℃で少なくとも１０分の酸化誘導時間を示し、
且つ前記エステル化デヒドロアビエチン酸対前記エステル化ジヒドロアビエチン酸の重量比は１：０．８０〜１：０．２５の範囲とする、前記ロジンエステル組成物。
【請求項５】
前記ロジンエステルは、１６０℃の温度に３時間加熱したときに、ニートガードナーカラーにおける変化が１０％未満である、請求項４に記載のロジンエステル組成物。
【請求項６】
水素化ロジンエステルの製造法であって、
（ａ）ロジンエステルを形成するためにロジンをアルコールでエステル化する工程；及び
（ｂ）水素化ロジンエステルを形成するために前記ロジンエステルを水素化する工程を含み、
前記エステル化工程（ａ）と前記水素化工程（ｂ）を活性炭及びカルシウムビス−モノエチル（３，５−ジ−ｔｅｒｔ−ブチル−４−ヒドロキシベンジル）ホスホネートを含む酸化防止剤の存在下で実施する、前記方法。
【請求項７】
（ａ）一種以上のエチレン性不飽和モノマーから誘導されたポリマー、または一種以上のエチレン性不飽和モノマーから誘導された二種類以上のポリマーのブレンド；及び
（ｂ）請求項１に記載の水素化ロジンエステル組成物
を含む組成物。
【請求項８】
（ａ）油４５重量％〜７５重量％と、
（ｂ）請求項１〜３のいずれか一項に記載された水素化ロジンエステル組成物２５重量％〜５５重量％とを含む、組成物。
【請求項９】
（ａ）油４５重量％〜７５重量％と、
（ｂ）請求項４または５に記載されたロジンエステル組成物２５重量％〜５５重量％とを含む、組成物。
【発明の詳細な説明】
【技術分野】
【０００１】
本出願は、一般にロジンエステル、並びにその製造法及び使用法に関する。
【背景技術】
【０００２】
多価アルコールから誘導されるロジンエステルなどのロジンエステルは、５０年以上にもわたって公知であった。たとえば米国特許第１，８２０，２６５号明細書（Ｂｅｎｔら）（特許文献１）を参照されたい。ロジンエステルは典型的には、ロジン酸として公知の主に異性体のＣ２０三環式モノカルボン酸の混合物であるロジンと、グリセロールまたはペンタエリトリトールなどのアルコールとの反応により形成される。得られたロジンエステルは、ホットメルト及び感圧接着剤（ｐｒｅｓｓｕｒｅ−ｓｅｎｓｉｔｉｖｅ  ａｄｈｅｓｉｖｅ）の粘着付与剤（ｔａｃｋｉｆｉｅｒ）として、ゴム及び様々なプラスチック用の改質剤、合成ゴム用の乳化剤、チューインガム用のベース材料、交通標示塗料及びインクなどのコーティング組成物中の樹脂、並びに製紙用のサイズ剤としてなどの様々な用途において添加剤として働く。
【０００３】
現行の多くのロジンエステルは多くの用途に適しているが、特定の用途に関して好適な特性を持っていない。特に、多くの市販のロジンエステルは（たとえば黄色または黄褐色に）着色しており、不十分な酸化安定性を示す。従って、改善された色（たとえば無色または殆ど無色）と、改善された酸化安定性を示すロジンエステルに対する需要が引き続いてある。
【先行技術文献】
【特許文献】
【０００４】
【特許文献１】米国特許第１，８２０，２６５号明細書
【発明の概要】
【０００５】
少なくとも７０重量％のエステル化デヒドロアビエチン酸及びエステル化ジヒドロアビエチン酸を含むロジンエステルを提供する。ロジンエステルは改善された色を示すことができる。たとえば、ロジンエステルは、８．５以下（たとえば、６以下、または４以下）のニートガードナーカラーを有することができる。ロジンエステルは、改善された色安定性（ｃｏｌｏｒ  ｓｔａｂｉｌｉｔｙ）を示すことができる（たとえば、１６０℃の温度に３時間加熱したときに、ニートガードナーカラーで１０％未満の変化を示すことができる）。ロジンエステルは、改善された酸化安定性（ｏｘｉｄａｔｉｖｅ  ｓｔａｂｉｌｉｔｙ）も示すことができる（たとえば、ロジンエステルと組み合わせて１０００ｐｐｍ以下の酸化防止剤が存在するとき、ロジンエステルは１３０℃で少なくとも７５分の酸化誘導時間を示すことができる）。
【０００６】
特定の場合には、ロジンエステルは、エステル化後に水素化していなかった。ロジンエステル中の前記エステル化デヒドロアビエチン酸対エステル化ジヒドロアビエチン酸の重量比は、１：０．８０〜１：０．２５（たとえば、１：０．７０〜１：０．３５、１：０．６５〜１：０．４０、または１：０．５５〜１：０．４０）の範囲とすることができる。他の態様では、ロジンエステルは、水素化ロジンエステルである（たとえば、ロジンエステルは、エステル化反応後に水素化にかける）。ロジンエステルにおけるエステル化デヒドロアビエチン酸対エステル化ジヒドロアビエチン酸の重量比は、１．３：１〜１：２．６（たとえば、１．３：１〜１：２．５、たとえば１．３：１〜１：１．６、または１．２：１〜１：１．５）の範囲とすることができる。
【０００７】
ロジンエステルは、トールオイルロジン、ガムロジン、ウッドロジン、またはその組み合わせからなる群から選択することができる。場合により、ロジンエステルは、多価アルコール、たとえばエチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びその組み合わせからなる群から選択される、多価アルコールからも誘導される。
【０００８】
一種以上のエチレン性不飽和モノマーから誘導されたポリマー、または二種類以上のかかるポリマーのブレンド及びロジンエステルを含むポリマー組成物も提供する。ポリマーは、一種以上のエチレン性不飽和モノマー、たとえば（メタ）アクリレートモノマー、芳香族ビニルモノマー（たとえばスチレン）、カルボン酸のビニルエステル、（メタ）アクリロニトリル、ハロゲン化ビニル、ビニルエステル、（メタ）アクリルアミド及び（メタ）アクリルアミド誘導体、エチレン性不飽和脂肪族モノマー（たとえばエチレン、ブチレン、ブタジエン）及びその組み合わせから誘導されるホモポリマーまたはコポリマー（たとえばランダムコポリマー若しくはブロックコポリマー）でありえる。態様によっては、ロジンエステルは１を超える種類のロジンエステルを含む。
【０００９】
態様によっては、一種以上のエチレン性不飽和モノマーから誘導されたポリマーは、エチレンとアクリル酸ｎ−ブチルとのコポリマーを含む。態様によっては、一種以上のエチレン性不飽和モノマーから誘導されたポリマーは、スチレンと、イソプレン及びブタジエンの一種以上とのコポリマーを含む。特定の態様では、一種以上のエチレン性不飽和モノマーから誘導されたポリマーは、酢酸ビニルから誘導されたポリマーを含む。酢酸ビニルから誘導されたポリマーは、少なくとも一部、酢酸ビニルモノマーの重合から誘導されたポリマーを包含する。たとえば、酢酸ビニルから誘導されたポリマーは、酢酸ビニルのホモポリマー（たとえばポリ酢酸ビニル；ＰＶＡ）でありえる。酢酸ビニルから誘導されたポリマーは、酢酸ビニルと、一種以上の追加のエチレン性不飽和モノマーとのコポリマー（たとえばエチレン酢酸ビニル共重合体、ＥＶＡ）でもありえる。特定の態様では、組成物は、ＥＶＡ−ベースのホットメルト接着剤などのホットメルト接着剤である。
【００１０】
態様によっては、ポリマーは組成物中に、組成物の全重量を基準として２０重量％〜６０重量％の範囲とする量（たとえば、３０重量％〜４０重量％）で存在する。態様によっては、ロジンエステルは、組成物の全重量を基準として２０重量％〜５０重量％の範囲とする量（たとえば３０重量％〜４０重量％）で存在する。
【００１１】
ポリマー組成物は、高温でのエージング（熱エージング）の時に改善された粘度安定性、熱エージング時に改善された色安定性、またはその組み合わせを含む改善された熱安定性を示すことができる。たとえば態様によっては、組成物は、１７７℃の温度に９６時間加熱したときに、５％未満の粘度変化を示す。場合によっては、組成物は１７７℃の温度に９６時間加熱したときに、５以下のガードナーカラー単位の変化を示す。
【００１２】
ロジンエステルの製造法も提供される。ロジンエステルの製造法は、ロジンエステルを形成するために、ロジンをアルコールでエステル化することを含むことができる。エステル化反応は、活性炭の存在下でロジンとアルコールとを接触させることを含むことができる。態様によっては、エステル化反応は、活性炭の存在下で、且つ追加のエステル化触媒の非存在下でロジンをアルコールと接触させることを含むことができる。本方法はさらに、水素化ロジンエステルを形成するために、ロジンエステルを水素化することを含むことができる。態様によっては、エステル化反応と水素化反応の両方を活性炭の存在下で実施し、エステル化反応は場合により、追加のエステル化触媒の非存在下で実施する。
【課題を解決するための手段】
【００１３】
本明細書においてロジンエステルも提供される。ロジンエステルは、改善された色（たとえばロジンエステルは、８．５以下のニートガードナーカラーを有することができる）、改善された酸化安定性（たとえば、ロジンエステルと組み合わせて１０００ｐｐｍ以下の酸化防止剤が存在するとき、ロジンエステルは１３０℃で少なくとも７５分の酸化誘導時間を示すことができる）、改善された色安定性（たとえば、１６０℃の温度に３時間加熱したときに、ニートガードナーカラーで１０％未満の変化を示すことができる）またはその組み合わせを示すことができる。
【００１４】
ロジンエステルは、ロジンのエステル化によって形成することができる。コロホニーまたはグリークピッチ
【化１】
0006718372.tif 000002
とも呼ばれるロジンは、植物、典型的にはマツ（たとえばダイオウマツ（Ｐｉｎｕｓ  ｐａｌｕｓｔｒｉｓ及びＰｉｎｕｓ  ｃａｒｉｂａｅａ）などの針葉樹の固体炭化水素分泌物である。ロジンは、ロジン酸の混合物を含むことができ、ロジンの詳細な組成は、一部、植物種に依存して変動する。ロジン酸は、数及び位置が異なる二重結合を含む三つの縮合した六個の炭素の環の核を有するＣ２０縮合環モノカルボン酸である。ロジン酸の例としては、アビエチン酸、ネオアビエチン酸、デヒドロアビエチン酸、ジヒドロアビエチン酸、ピマール酸、レボピマール酸、サンダラコピマール酸、イソピマール酸及びパルストリン酸が挙げられる。天然のロジンは典型的には、少量の他の成分と一緒に、７または８種のロジン酸の混合物からなる。
【００１５】
ロジンは市販されており、オレオレジン（ｏｌｅｏｒｅｓｉｎ）の蒸留（ガムロジンは蒸留残渣である）、松の根（ウッドロジン）の抽出またはトールオイル（トールオイルロジン）の分留により松の木から得ることができる。本明細書で記載するロジンエステルを製造するために、トールオイルロジン、ガムロジン及びウッドロジン及びそれらの混合物を含む任意の種類のロジンを使用することができる。特定の態様では、ロジンエステルはトールオイルロジンから誘導される。市販のロジンの例としては、Ａｒｉｚｏｎａ  Ｃｈｅｍｉｃａｌより市販のＳＹＬＶＡＲＯＳ（登録商標）９０及びＳＹＬＶＡＲＯＳ（登録商標）ＮＣＹなどのトールオイルロジンが挙げられる。
【００１６】
上記のように、ロジンは、その環系内に共役二重結合を含むことができるロジン酸（たとえばアビエタジエン酸）の混合物を含む。これらの共役二重結合は、酸化不安定性の源となりえる。従って、場合によっては、ロジン、ロジンエステル、またはその組み合わせを処理して共役二重結合を含む成分の重量パーセントを減らす。たとえば、ロジンまたはロジンエステルのＰＡＮ数は、ロジンまたはロジンエステルの全重量を基準として、ロジンまたはロジンエステル中に存在するアビエタジエン酸（特に、パルストリン酸、アビエチン酸及びネオアビエチン酸）の重量パーセントを指す。本明細書中で使用する「ＰＡＮ数（ＰＡＮ  ｎｕｍｂｅｒ）」は具体的には、ＡＳＴＭ  Ｄ５９７４−００（２０１０）に記載の方法に従って測定して、ロジンまたはロジンエステル中のパルストリン酸、アビエチン酸及びネオアビエチン酸部分の重量パーセントの合計を指す。
【００１７】
ロジンエステルは低いＰＡＮ数を有することができる。態様によっては、ロジンエステルは、ＡＳＴＭ  Ｄ５９７４−００（２０１０）に記載の方法に従って測定して、１５．０以下（たとえば１４．５以下、１４．０以下、１３．５以下、１３．０以下、１２．５以下、１２．０以下、１１．５以下、１１．０以下、１０．５以下、１０．０以下、９．５以下、９．０以下、８．５以下、８．０以下、７．５以下、７．０以下、６．５以下、６．０以下、５．５以下、５．０以下、４．５以下、４．０以下、３．５以下、３．０以下、２．５以下、２．０以下、１．５以下、または１．０以下）のＰＡＮ数を有することができる。
【００１８】
ロジンエステルは、ロジンエステルの全重量を基準として、少なくとも７０重量％のエステル化デヒドロアビエチン酸及びエステル化ジヒドロアビエチン酸（たとえば少なくとも７５重量％のエステル化デヒドロアビエチン酸及びエステル化ジヒドロアビエチン酸、少なくとも８０重量％のエステル化デヒドロアビエチン酸及びエステル化ジヒドロアビエチン酸、少なくとも８５重量％のエステル化デヒドロアビエチン酸及びエステル化ジヒドロアビエチン酸、少なくとも９０重量％のエステル化デヒドロアビエチン酸及びエステル化ジヒドロアビエチン酸または少なくとも９５重量％のエステル化デヒドロアビエチン酸及びエステル化ジヒドロアビエチン酸）を含むことができる。
【００１９】
特定の場合には、ロジンエステルはエステル化の後、水素化しなかった。態様によっては、ロジンエステル中のエステル化デヒドロアビエチン酸対エステル化ジヒドロアビエチン酸の重量比は、１：０．２５以下（たとえば１：０．３０以下、１：０．３５以下、１：０．４０以下、１：０．４５以下、１：０．５０以下、１：０．５５以下、１：０．６０以下、１：０．６５以下、１：０．７０以下、または１：０．７５以下）である。態様によっては、ロジンエステル中のエステル化デヒドロアビエチン酸対エステル化ジヒドロアビエチン酸の重量比は、少なくとも１：０．８０（たとえば、少なくとも１：０．７５、少なくとも１：０．７０、少なくとも１：０．６５、少なくとも１：０．６０、少なくとも１：０．５５、少なくとも１：０．５０、少なくとも１：０．４５、少なくとも１：０．４０、少なくとも１：０．３５、または少なくとも１：０．３０）である。ロジンエステル中のエステル化デヒドロアビエチン酸対エステル化ジヒドロアビエチン酸の重量比は、上記最小値のいずれか乃至上記最大値のいずれかの範囲とすることができる。たとえば、ロジンエステル中のエステル化デヒドロアビエチン酸対エステル化ジヒドロアビエチン酸の重量比は、１：０．８０〜１：０．２５（たとえば１：０．７０〜１：０．３５、１：０．６５〜１：０．４０、または１：０．５５〜１：０．４０）の範囲とすることができる。
【００２０】
特定の場合には、ロジンエステルは水素化ロジンエステルである。態様によっては、ロジンエステル中のエステル化デヒドロアビエチン酸対エステル化ジヒドロアビエチン酸の重量比は、１．３：１以下（たとえば、１．２５：１以下、１．２：１以下、１．１５：１以下、１．１：１以下、１．０５：１以下、１：１以下、１：１．０５以下、１：１．１以下、１：１．１５以下、１：１．２以下、１：１．２５以下、１：１．３以下、１：１．３５以下、１：１．４以下、１：１．４５以下、１：１．５以下、１：１．５５以下、１：１．６以下、１：１．６５以下、１：１．７以下、１：１．７５以下、１：１．８以下、１：１．８５以下、１：１．９以下、１：１．９５以下、１：２以下、１：２．０５以下、１：２．１以下、１：２．１５以下、１：２．２以下、１：２．２５以下、１：２．３以下、１：２．３５以下、１：２．４以下、１：２．４５以下、１：２．５以下、または１：２．５５以下）である。態様によっては、ロジンエステル中のエステル化デヒドロアビエチン酸対エステル化ジヒドロアビエチン酸の重量比は、少なくとも１：２．６（たとえば、少なくとも１：２．５５、少なくとも１：２．５、少なくとも１：２．４５、少なくとも１：２．４、少なくとも１：２．３５、少なくとも１：２．３、少なくとも１：２．２５、少なくとも１：２．２、少なくとも１：２．１５、少なくとも１：２．１、少なくとも１：２．０５、少なくとも１：２、少なくとも１：１．９５、少なくとも１：１．９、少なくとも１：１．８５、少なくとも１：１．８、少なくとも１：１．７５、少なくとも１：１．７、少なくとも１：１．６５、少なくとも１：１．６、少なくとも１：１．５５、少なくとも１：１．５、少なくとも１：１．４５、少なくとも１：１．４、少なくとも１：１．３５、少なくとも１：１．３、少なくとも１：１．２５、少なくとも１：１．２、少なくとも１：１．１５、少なくとも１：１．少なくとも１：１．０５、少なくとも１：１、少なくとも１．０５：１、少なくとも１．１：１、少なくとも１．１５：１、少なくとも１．２：１、または少なくとも１．２５：１）である。ロジンエステル中のエステル化デヒドロアビエチン酸対エステル化ジヒドロアビエチン酸の重量比は、上記最小値のいずれか乃至上記最大値のいずれかの範囲とすることができる。たとえば、ロジンエステル中のエステル化デヒドロアビエチン酸対エステル化ジヒドロアビエチン酸の重量比は、１．３：１〜１：２．６（たとえば、１．３：１〜１：２．５、１．３：１〜１：１．６、または１．２：１〜１：１．５）の範囲とすることができる。
【００２１】
ロジンエステルは、任意の好適なアルコールから誘導することができ、その例としては、モノアルコール、ジオール及び他のポリオールが挙げられる。好適なアルコールの例としては、グリセロール、ペンタエリトリトール、ジペンタエリトリトール、エチレングリコール、ジエチレングリコール、トリエチレングリコール、ソルビトール、ネオペンチルグリコール、トリメチロールプロパン、メタノール、エタノール、プロパノール、ブタノール、アミルアルコール、２−エチルヘキサノール、ジグリセロール、トリペンタエリトリトール、Ｃ８−Ｃ１１分枝または非分枝アルキルアルコール、及びＣ７−Ｃ１６分枝または非分枝アリールアルキルアルコールが挙げられる。特定の態様では、ロジンエステルは、多価アルコールから誘導される。たとえば、多価アルコールは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、ジペンタエリトリトール、マンニトール及びその組み合わせからなる群から選択することができる。
【００２２】
ロジンエステルは、ＡＳＴＭ  Ｄ５２９６−０５に記載のように、ゲル透過クロマトグラフィー（ＧＰＣ）を使用して測定して、少なくとも８００ｇ／ｍｏｌ（たとえば、少なくとも８５０ｇ／ｍｏｌ、少なくとも９００ｇ／ｍｏｌ、少なくとも９５０ｇ／ｍｏｌ、少なくとも１０００ｇ／ｍｏｌ、少なくとも１０５０ｇ／ｍｏｌ、少なくとも１１００ｇ／ｍｏｌ、少なくとも１１５０ｇ／ｍｏｌ、少なくとも１２００ｇ／ｍｏｌ、少なくとも１２５０ｇ／ｍｏｌ、少なくとも１３００ｇ／ｍｏｌ、少なくとも１３５０ｇ／ｍｏｌ、少なくとも１４００ｇ／ｍｏｌ、少なくとも１４５０ｇ／ｍｏｌ、少なくとも１５００ｇ／ｍｏｌ、少なくとも１５５０ｇ／ｍｏｌ、少なくとも１６００ｇ／ｍｏｌ、少なくとも１６５０ｇ／ｍｏｌ、少なくとも１７００ｇ／ｍｏｌ、少なくとも１７５０ｇ／ｍｏｌ、少なくとも１８００ｇ／ｍｏｌ、少なくとも１８５０ｇ／ｍｏｌ、少なくとも１９００ｇ／ｍｏｌ、または少なくとも１９５０ｇ／ｍｏｌ）の重量平均分子量を有することができる。ロジンエステルのブレンドは、２０００ｇ／ｍｏｌ以下（たとえば、１９５０ｇ／ｍｏｌ以下、１９００ｇ／ｍｏｌ以下、１８５０ｇ／ｍｏｌ以下、１８００ｇ／ｍｏｌ以下、１７５０ｇ／ｍｏｌ以下、１７００ｇ／ｍｏｌ以下、１６５０ｇ／ｍｏｌ以下、１６００ｇ／ｍｏｌ以下、１５５０ｇ／ｍｏｌ以下、１５００ｇ／ｍｏｌ以下、１４５０ｇ／ｍｏｌ以下、１４００ｇ／ｍｏｌ以下、１３５０ｇ／ｍｏｌ以下、１３００ｇ／ｍｏｌ以下、１２５０ｇ／ｍｏｌ以下、１２００ｇ／ｍｏｌ以下、１１５０ｇ／ｍｏｌ以下、１１００ｇ／ｍｏｌ以下、１０５０ｇ／ｍｏｌ以下、１０００ｇ／ｍｏｌ以下、９５０ｇ／ｍｏｌ以下、９００ｇ／ｍｏｌ以下、または８５０ｇ／ｍｏｌ以下）の重量平均分子量を有することができる。
【００２３】
ロジンエステルは、上記最小値のいずれか乃至上記最大値のいずれかの範囲とする重量平均分子量を有することができる。たとえば、ロジンエステルは、８００ｇ／ｍｏｌ〜２０００ｇ／ｍｏｌ（たとえば、９００ｇ／ｍｏｌ〜１６００ｇ／ｍｏｌ、または１０００ｇ／ｍｏｌ〜１５００ｇ／ｍｏｌ）の重量平均分子量を有することができる。
【００２４】
ロジンエステルは改善されたガードナーカラーを有することができる。態様によっては、ロジンエステルは、ＡＳＴＭ  Ｄ１５４４−０４（２０１０）に記載の方法に従って測定して、８．５以下（たとえば、８．０以下、７．５以下、７．０以下、６．５以下、６．０以下、５．５以下、５．０以下、４．５以下、４．０以下、３．５以下、３．０以下、２．５以下、２．０以下、１．５以下、１．０以下、または０．５以下）のニートガードナーカラー（ｎｅａｔ  Ｇａｒｄｎｅｒ  ｃｏｌｏｒ）を有する。
【００２５】
ロジンエステルは改善された色安定性を示すことができる。態様によっては、ロジンエステルは、１６０℃の温度に３時間加熱したときに、ＡＳＴＭ  Ｄ１５４４−０４（２０１０）に記載の方法に従って測定して、ニートガードナーカラーで１０％未満の変化（たとえばガードナーカラーで９．５％未満の変化、ガードナーカラーで９％未満の変化、ガードナーカラーで８．５％未満の変化、ガードナーカラーで８％未満の変化、ガードナーカラーで７．５％未満の変化、ガードナーカラーで７％未満の変化、ガードナーカラーで６．５％未満の変化、ガードナーカラーで６％未満の変化、ガードナーカラーで５．５％未満の変化、ガードナーカラーで５％未満の変化、ガードナーカラーで４．５％未満の変化、ガードナーカラーで４％未満の変化、ガードナーカラーで３．５％未満の変化、ガードナーカラーで３％未満の変化、ガードナーカラーで２．５％未満の変化、ガードナーカラーで２％の変化、ガードナーカラーで１．５％未満の変化、またはガードナーカラーで１％未満の変化を示すことができる。特定の態様では、ＡＳＴＭ  Ｄ１５４４−０４（２０１０）に記載の方法を使用して測定して、ロジンエステルのニートガードナーカラーは、ロジンエステルを１６０℃の温度に３時間加熱したときに、実質的に変化しないままである（すなわち、ニートガードナーカラーで０．５％未満の変化を示す）。
【００２６】
ロジンエステルは改善された酸化安定性も示すことができる。たとえば態様によっては、ロジンエステルと組み合わせて１０００ｐｐｍ以下の酸化防止剤が存在するとき、ＡＳＴＭ  Ｄ５４８３−０５（２０１０）に記載の方法を使用して測定して、１３０℃において、少なくとも１０分（たとえば、少なくとも１５分、少なくとも２０分、少なくとも２５分、少なくとも３０分、少なくとも３５分、少なくとも４０分、少なくとも４５分、少なくとも５０分、少なくとも５５分、少なくとも６０分、少なくとも６５分、少なくとも７０分、少なくとも７５分、少なくとも８０分、少なくとも８５分、少なくとも９０分、少なくとも９５分、少なくとも１００分、少なくとも１０５分、少なくとも１１０分、少なくとも１１５分、少なくとも１２０分、少なくとも１２５分、少なくとも１３０分、少なくとも１３５分、少なくとも１４０分、少なくとも１４５分、少なくとも１５０分、少なくとも１５５分、少なくとも１６０分、少なくとも１６５分、少なくとも１７０分、少なくとも１７５分、少なくとも１８０分、少なくとも１８５分、少なくとも１９０分、または少なくとも１９５分）の酸化誘導時間を示すことができる。特定の態様では、ロジンエステルは、水素化ロジンエステルであり、水素化ロジンエステルと組み合わせて１０００ｐｐｍ以下の酸化防止剤が存在するとき、水素化ロジンエステルは、ＡＳＴＭ  Ｄ５４８３−０５（２０１０）に記載の方法を使用して測定して、１３０℃で少なくとも７５分（たとえば、少なくとも８０分、少なくとも８５分、少なくとも９０分、少なくとも９５分、少なくとも１００分、少なくとも１０５分、少なくとも１１０分、少なくとも１１５分、少なくとも１２０分、少なくとも１２５分、少なくとも１３０分、少なくとも１３５分、少なくとも１４０分、少なくとも１４５分、少なくとも１５０分、少なくとも１５５分、少なくとも１６０分、少なくとも１６５分、少なくとも１７０分、少なくとも１７５分、少なくとも１８０分、少なくとも１８５分、少なくとも１９０分、または少なくとも１９５分）の酸化誘導時間を示す。たとえば、ロジンエステルまたは水素化ロジンエステルが１０００ｐｐｍの酸化防止剤を含むとき、またはロジンエステルまたは水素化ロジンエステルが１０００ｐｐｍ未満の酸化防止剤（たとえば、酸化防止剤８００ｐｐｍ、酸化防止剤６００ｐｐｍ、酸化防止剤４００ｐｐｍ、酸化防止剤２００ｐｐｍ、酸化防止剤１００ｐｐｍ、酸化防止剤５０ｐｐｍ、または酸化防止剤０ｐｐｍ）を含むとき、ロジンエステルまたは水素化ロジンエステルは、ＡＳＴＭ  Ｄ５４８３−０５（２０１０）に記載の方法を使用して測定して、１３０℃で上記の酸化誘導時間を示すことができる。特定の態様では、ロジンエステルまたは水素化ロジンエステルと組み合わせて１０００ｐｐｍ以下の酸化防止剤が存在するとき、ロジンエステルまたは水素化ロジンエステルは、ＡＳＴＭ  Ｄ５４８３−０５（２０１０）に記載の方法に従って測定して、１３０℃で２５０分以下（たとえば、２００分以下）の酸化誘導時間を示すことができる。
【００２７】
態様によっては、ロジンエステルは、酸化防止剤１０００ｐｐｍ未満（たとえば、酸化防止剤９５０ｐｐｍ未満、酸化防止剤９００ｐｐｍ未満、酸化防止剤８５０ｐｐｍ未満、酸化防止剤８００ｐｐｍ未満、酸化防止剤７５０ｐｐｍ未満、酸化防止剤７００ｐｐｍ未満、酸化防止剤６５０ｐｐｍ未満、酸化防止剤６００ｐｐｍ未満、酸化防止剤５５０ｐｐｍ未満、酸化防止剤５００ｐｐｍ未満、酸化防止剤４５０ｐｐｍ未満、酸化防止剤４００ｐｐｍ未満、酸化防止剤３５０ｐｐｍ未満、酸化防止剤３００ｐｐｍ、酸化防止剤２５０ｐｐｍ未満、酸化防止剤２００ｐｐｍ未満、酸化防止剤１５０ｐｐｍ未満、酸化防止剤１００ｐｐｍ未満、酸化防止剤５０ｐｐｍ未満、または酸化防止剤１０ｐｐｍ未満）を含み、ここでｐｐｍは、ロジンエステル百万部当たりの酸化防止剤の部である。
【００２８】
場合により、ロジンエステルは低い水酸基価（ｈｙｄｒｏｘｙｌ  ｎｕｍｂｅｒ）を有することができる。態様によっては、ロジンエステルは、ＤＩＮ  ５３２４０−２に提供された標準方法の修正版（異なる溶媒のテトラヒドロフランを適用）を使用して測定して、５．０以下（たとえば、４．５以下、４．０以下、３．５以下、３．０以下、２．５以下、２．０以下、１．５以下、または１．０以下）の水酸基価を有する。この水酸基価は、ロジンエステル試料１グラム当たりのＫＯＨのｍｇとして表される。
【００２９】
本明細書中で提供される組成物中に含まれるロジンエステルまたはロジンエステルのブレンドは、低い酸価を有することができる。態様によっては、ロジンエステルまたはロジンエステルのブレンドは、ＡＳＴＭ  Ｄ４６５−０５（２０１０）に記載の方法に従って測定して、１０．０以下（たとえば、９．５以下、９．０以下、８．５以下、８．０以下、７．５以下、７．０以下、６．５以下、６．０以下、５．５以下、５．０以下、４．５以下、４．０以下、３．５以下、３．０以下、２．５以下、２．０以下、１．５以下、または１．０以下）の酸価を有する。この酸価は、ロジンエステル試料１ｇ当たりのＫＯＨのｍｇとして表される。
【００３０】
ロジンエステルの硫黄含有量は、ＡＳＴＭ  Ｄ５４５３−０５に記載の標準方法を使用してＡＮＴＥＫ（登録商標）９０００硫黄分析器で測定することができる。組成物は、７００ｐｐｍ以下（たとえば、６５０ｐｐｍ以下、６００ｐｐｍ以下、５５０ｐｐｍ以下、５００ｐｐｍ以下、または４５０ｐｐｍ以下）の硫黄含有量を有することができる。組成物は場合により低い硫黄含有量でありえる。態様によっては、組成物は、４００ｐｐｍ未満の硫黄（たとえば、３５０ｐｐｍ未満の硫黄、３００ｐｐｍ未満の硫黄、２５０ｐｐｍ未満の硫黄、または２００ｐｐｍ未満の硫黄）を含む。態様によっては、ロジンエステルの硫黄含有量は、ロジンエステル中の硫黄量を減らすために、ロジンエステルを活性炭などの吸着剤で処理することにより減らすことができる。
【００３１】
また、本明細書中に記載のロジンエステルと、一種以上のエチレン性不飽和モノマーから誘導したポリマーとを含むポリマー組成物も提供する。これに関連して、エチレン性不飽和モノマーから誘導したポリマーは、少なくとも一部、エチレン性不飽和モノマーの重合から誘導したポリマーを含む。たとえば、エチレン性不飽和モノマーから誘導したポリマーは、エチレン性不飽和モノマーを含むモノマー混合物のラジカル重合により得ることができる。エチレン性不飽和モノマーから誘導したポリマーは、エチレン性不飽和モノマーの重合（たとえばラジカル重合）により得られるモノマー単位を含むといえる。ポリマー組成物は、本明細書に記載のロジンエステルと、一種以上のエチレン性不飽和モノマーから誘導した二種以上のポリマーのブレンドも含むことができる。これらの場合において、二種以上のポリマーのブレンドは、たとえば様々な化学組成（たとえばエチレン酢酸ビニル共重合体とポリ酢酸ビニルとのブレンド；またはエチレンと酢酸ビニルモノマーの様々な重量パーセントから誘導した二種のエチレン酢酸ビニル共重合体のブレンド）を有する二種以上のポリマーのブレンドでありえる。
【００３２】
態様によっては、ロジンエステルは一を超える種類のロジンエステルを含む。たとえば、ロジンエステルは、同じ種類のロジンと二種の異なるアルコールから誘導される二種のロジンエステルの混合物（たとえばトールオイルロジンのペンタエリトリトールエステルとトールオイルロジンのグリセロールエステル）、同じアルコールと二種の異なる種類のロジンから誘導される二種のロジンエステルの混合物（たとえば、トールオイルロジンのペンタエリトリトールエステルとガムロジンのペンタエリトリトールエステル）、または二種の異なる種類のアルコールと二種の異なる種類のロジンから誘導される二種のロジンエステルの混合物（たとえば、トールオイルロジンのペンタエリトリトールエステルと、ガムロジンのグリセロールエステル）を含むことができる。
【００３３】
ポリマーは、一種以上のエチレン性不飽和モノマーから誘導したホモポリマーまたはコポリマー（たとえば、ランダムコポリマーまたはブロックコポリマー）でありえる。言い換えれば、ホモポリマーまたはコポリマーは、一種以上のエチレン性不飽和モノマーのモノマー単位を含むことができる。ポリマーは分枝ポリマーまたはコポリマーでありえる。たとえば、ポリマーは、ポリマー骨格と、このポリマー骨格にグラフトした複数のポリマー側鎖とを有するグラフトポリマーでありえる。場合によっては、ポリマーは、第一の化学組成の骨格と、前記ポリマー骨格にグラフトした（たとえばポリマー骨格と異なる化学組成を有する）ポリマー骨格と構造的に異なる複数のポリマー側鎖とを有するグラフトコポリマーでありえる。
【００３４】
好適なエチレン性不飽和モノマーの例としては、（メタ）アクリレートモノマー、芳香族ビニルモノマー（たとえば、スチレン）、カルボン酸のビニルエステル、（メタ）アクリロニトリル、ハロゲン化ビニル、ビニルエステル、（メタ）アクリルアミド及び（メタ）アクリルアミド誘導体、エチレン性不飽和脂肪族モノマー（たとえば、エチレン、ブチレン、ブタジエン）及びその組み合わせが挙げられる。本明細書中で使用する、「（メタ）アクリレートモノマー」なる用語は、アクリレート、メタクリレート、ジアクリレート、及びジメタクリレートモノマーを包含する。同様に、「（メタ）アクリロニトリル」なる用語は、アクリロニトリル、メタアクリロニトリルなどを包含し、「（メタ）アクリルアミド（（ｍｅｔｈ）ａｃｒｙｌａｍｉｄｅ）」なる用語は、アクリルアミド、メタクリルアミドなどを包含する。
【００３５】
好適な（メタ）アクリレートモノマーとしては、３〜６個の炭素原子を有するα，β−モノエチレン性不飽和モノカルボン酸及びジカルボン酸と、１〜２０個の炭素原子を有するアルカノールとのエステル（たとえば、アクリル酸、メタクリル酸、マレイン酸、フマル酸またはイタコン酸と、Ｃ１−Ｃ２０、Ｃ１−Ｃ１２、Ｃ１−Ｃ８、またはＣ１−Ｃ４アルカノールとのエステル）が挙げられる。例示的な（メタ）アクリレートモノマーとしては、これらに限定されないが、メチルアクリレート、メチル（メタ）アクリレート、エチルアクリレート、エチル（メタ）アクリレート、ブチルアクリレート、ブチル（メタ）アクリレート、イソブチル（メタ）アクリレート、ｎ−ヘキシル（メタ）アクリレート、エチルヘキシル（メタ）アクリレート、ｎ−ヘプチル（メタ）アクリレート、エチル（メタ）アクリレート、２−メチルヘプチル（メタ）アクリレート、オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ドデシル（メタ）アクリレート、ラウリル（メタ）アクリレート、トリデシル（メタ）アクリレート、ステアリル（メタ）アクリレート、グリシジル（メタ）アクリレート、クロトン酸アルキル、酢酸ビニル、ジ−ｎ−ブチルマレエート、ジ−オクチルマレエート、アセトアセトキシエチル（メタ）アクリレート、アセトアセトキシプロピル（メタ）アクリレート、ヒドロキシエチル（メタ）アクリレート、アリル（メタ）アクリレート、テトラヒドロフルフリル（メタ）アクリレート、シクロヘキシル（メタ）アクリレート、２−エトキシエチル（メタ）アクリレート、２−メトキシ（メタ）アクリレート、２−（２−エトキシエトキシ）エチル（メタ）アクリレート、２−エチルヘキシル（メタ）アクリレート、２−プロピルヘプチル（メタ）アクリレート、２−フェノキシエチル（メタ）アクリレート、イソボルニル（メタ）アクリレート、カプロラクトン（メタ）アクリレート、ポリプロピレングリコールモノ（メタ）アクリレート、ポリエチレングリコール（メタ）アクリレート、ベンジル（メタ）アクリレート、２，３−ジ（アセトアセトキシ）プロピル（メタ）アクリレート、ヒドロキシプロピル（メタ）アクリレート、メチルポリグリコール（メタ）アクリレート、３，４−エポキシシクロヘキシルメチル（メタ）アクリレート、１，６ヘキサンジオールジ（メタ）アクリレート、１，４ブタンジオールジ（メタ）アクリレート及びその組み合わせが挙げられる。
【００３６】
好適なビニル芳香族化合物としては、スチレン、α−及びｐ−メチルスチレン、α−ブチルスチレン、４−ｎ−ブチルスチレン、４−ｎ−デシルスチレン、ビニルトルエン及びそれらの組み合わせが挙げられる。カルボン酸の好適なビニルエステルとしては、２０個以下の炭素原子を含むカルボン酸のビニルエステル、たとえばラウリン酸ビニル、ステアリン酸ビニル、プロピオン酸ビニル、バーサチック酸（ｖｅｒｓａｔｉｃ  ａｃｉｄ）ビニルエステル、及びそれらの組み合わせが挙げられる。好適なハロゲン化ビニルとしては、塩化ビニル及び塩化ビニリデンなどの、塩素、フッ素または臭素により置換されたエチレン性不飽和化合物を挙げることができる。好適なビニルエーテルとしては、たとえばビニルメチルエーテルまたはビニルイソブチルエーテルなどの、１〜４個の炭素原子を含むアルコールのビニルエーテルを挙げることができる。２〜８個の炭素原子と１個または２個の二重結合を有する脂肪族炭化水素としては、たとえばエチレンなどの２〜８個の炭素原子と１個のオレフィン性二重結合とを有する炭化水素、並びにブタジエン、イソプレン及びクロロプレンなどの、４〜８個の炭素原子と２個のオレフィン性二重結合とを有する炭化水素を挙げることができる。
【００３７】
態様によっては、一種以上のエチレン性不飽和モノマーから誘導されたポリマーは、エチレンとアクリル酸ｎ−ブチルとのコポリマーを含む。態様によっては、一種以上のエチレン性不飽和モノマーから誘導されたポリマーは、スチレンと、イソプレン及びブタジエンの一種以上とのコポリマーを含む。特定の態様では、一種以上のエチレン性不飽和モノマーから誘導されたポリマーは、メタロセン触媒ポリオレフィンを含む。好適なメタロセン触媒ポリオレフィンの例としては、Ｅｘｘｏｎ  Ｍｏｂｉｌ  Ｃｏｒｐｏｒａｔｉｏｎ（商品名ＥＸＡＣＴ（登録商標））及びＤｏｗ  Ｃｈｅｍｉｃａｌ  Ｃｏｍｐａｎｙ（商品名ＡＦＦＩＮＩＴＹ（登録商標））から市販のメタロセンポリエチレン及びメタロセンポリエチレンコポリマーが挙げられる。
【００３８】
特定の態様では、一種以上のエチレン性不飽和モノマーから誘導したポリマーは、酢酸ビニルから誘導したポリマーを含む。酢酸ビニルから誘導したポリマーとしては、少なくとも一部、酢酸ビニルモノマーの重合から誘導したポリマーが挙げられる。たとえば、酢酸ビニルから誘導したポリマーは、酢酸ビニルのホモポリマー（即ち、ポリ酢酸ビニル：ＰＶＡ）でありえる。また酢酸ビニルから誘導したポリマーは、酢酸ビニルと、一種以上の追加のエチレン性不飽和モノマーとのコポリマー（たとえば、エチレン酢酸ビニル共重合体、ＥＶＡ）でありえる。これらの態様において、酢酸ビニルから誘導したポリマーは、特定の用途に好適な化学的及び物理的特性を有するポリマーを提供するために、様々な量の酢酸ビニルから誘導することができる。
【００３９】
態様によっては、酢酸ビニルから誘導したポリマーは、ポリマーを形成するために重合した全てのモノマーの全重量を基準として、少なくとも５重量％の酢酸ビニル（たとえば、少なくとも７．５重量％、少なくとも９重量％、少なくとも１０重量％、少なくとも１１重量％、少なくとも１２重量％、少なくとも１３重量％、少なくとも１４重量％、少なくとも１５重量％、少なくとも１６重量％、少なくとも１７重量％、少なくとも１８重量％、少なくとも１９重量％、少なくとも２０重量％、少なくとも２１重量％、少なくとも２２重量％、少なくとも２３重量％、少なくとも２４重量％、少なくとも２５重量％、少なくとも２６重量％、少なくとも２７重量％、少なくとも２８重量％、少なくとも２９重量％、少なくとも３０重量％、少なくとも３１重量％、少なくとも３２重量％、少なくとも３３重量％、少なくとも３４重量％、少なくとも３５重量％、少なくとも３７．５重量％、少なくとも４０重量％、少なくとも４５重量％、少なくとも５０重量％、少なくとも５５重量％、少なくとも６０重量％、少なくとも６５重量％、少なくとも７０重量％、少なくとも７５重量％、少なくとも８０重量％、少なくとも８５重量％、または少なくとも９０重量％）から誘導される。態様によっては、酢酸ビニルから誘導したポリマーは、ポリマーを形成するために重合したすべてのモノマーの全重量を基準として酢酸ビニル９５重量％以下（たとえば、９０重量％以下、８５重量％以下、８０重量％以下、７５重量％以下、７０重量％以下、６５重量％以下、６０重量％以下、５５重量％以下、５０重量％以下、４５重量％以下、４０重量％以下、３７．５重量％以下、３５重量％以下、３４重量％以下、３３重量％以下、３２重量％以下、３１重量％以下、３０重量％以下、２９重量％以下、２８重量％以下、２７重量％以下、２６重量％以下、２５重量％以下、２４重量％以下、２３重量％以下、２２重量％以下、２１重量％以下、２０重量％以下、１９重量％以下、１８重量％以下、１７重量％以下、１６重量％以下、１５重量％以下、１４重量％以下、１３重量％以下、１２重量％以下、１１重量％以下、１０重量％以下、９重量％以下、または７．５重量％以下）から誘導される。
【００４０】
酢酸ビニルから誘導されたポリマーは、上記最小値のいずれか乃至上記最大値のいずれかの範囲とする量の酢酸ビニルから誘導されたコポリマーでありえる。たとえば、酢酸ビニルから誘導したポリマーは、ポリマーを形成するために重合したすべてのモノマーの全重量を基準として酢酸ビニル５重量％〜１００重量％未満（たとえば、酢酸ビニル５重量％〜７５重量％、酢酸ビニル１０重量％〜４０重量％、または酢酸ビニル１７重量％〜３４重量％）から誘導されるコポリマーでありえる。
【００４１】
酢酸ビニルと一種以上のエチレン性不飽和モノマーから誘導したコポリマーの場合には、任意の好適なエチレン性不飽和モノマーは、特定の用途に適した化学的及び物理的特性を有するコポリマーを提供するために、コポリマーに配合することができる。たとえば、コポリマーに配合しえる好適なエチレン性不飽和モノマーとしては、上記のもの、たとえば（メタ）アクリレートモノマー、芳香族ビニルモノマー（たとえば、スチレン）、カルボン酸のビニルエステル、（メタ）アクリロニトリル、ハロゲン化ビニル、ビニルエーテル、（メタ）アクリルアミド及び（メタ）アクリルアミド誘導体、エチレン性不飽和脂肪族モノマー（たとえば、エチレン、ブチレン、ブタジエン）、及びその組み合わせが挙げられる。
【００４２】
特定の態様では、ポリマーはエチレン酢酸ビニル共重合体（ＥＶＡ）である。ＥＶＡはエチレンと酢酸ビニルから誘導したコポリマーである。ＥＶＡは、ホットメルト接着剤、道路標示及び路面標示用途、生物医学用途（たとえば制御薬剤放出用のマトリックスとして）でのコポリマーとして、プラスチックフィルム中の添加剤として、及び様々な消費材における発泡体としてなど様々な用途で広く使用されている。場合により、ＥＶＡコポリマーは、特定の用途に必要な特定の化学的物理的特性を有するコポリマーを得るために、ブタジエンなどの好適なオレフィン性モノマーでグラフト化することができる。たとえば、米国特許第３，９５９，４１０号明細書（ＤｉＲｏｓｓｉ）及び同第５，０３６，１２９号明細書（Ａｔｗｅｌｌら）を参照されたい。
【００４３】
特定の態様において、ポリマーは、ポリマーを形成するために重合したすべてのモノマーの全重量を基準として、酢酸ビニル９重量％から４５重量％未満（たとえば、酢酸ビニル１７重量％〜４０重量％、酢酸ビニル１７重量％〜３４重量％、酢酸ビニル２５重量％〜３０重量％）と、５５重量％を超え、９１重量％までのエチレン（たとえば、酢酸ビニル６０重量％〜８３重量％、酢酸ビニル６６重量％〜８３重量％、または酢酸ビニル７０重量％〜７５重量％）から誘導されるＥＶＡである。一態様において、酢酸ビニルから誘導されたポリマーは、ポリマーを形成するために重合したすべてのモノマーの全重量を基準として、酢酸ビニル２６重量％〜２８重量％とエチレン７２重量％〜７４重量％から誘導されるＥＶＡである。
【００４４】
態様によっては、ポリマーは、ＩＳＯ１１３５７−３：２０１１に記載の標準方法を使用する示差走査熱量計（ＤＳＣ）により測定して、２５℃を超える（たとえば３０℃を超える、３５℃を超える、４０℃を超える、４５℃を超える、５０℃を超える、５５℃を超える、６０℃を超える、６５°℃を超える、７０℃を超える、７５℃を超える、８０℃を超える、または８５℃を超える、９０℃を超える、または９５℃を超える）融解温度を有する。酢酸ビニルから誘導したポリマーは、１００℃未満（たとえば、９５℃未満、９０℃未満、８５℃未満、８０℃未満、７５℃未満、７０℃未満、６５℃未満、６０℃未満、５５℃未満、５０℃未満、４５℃未満、４０℃未満、３５℃未満、または３０℃未満）の融解温度を有することができる。
【００４５】
ポリマーは、上記最小値のいずれか乃至上記最大値のいずれかの範囲とする融解温度を有することができる。たとえば、ポリマーはＩＳＯ１１３５７−３：２０１１に記載の標準方法を使用して示差走査熱量計（ＤＳＣ）により測定して、２５℃〜１００℃（たとえば、２５℃〜９０℃、３５℃〜８５℃、または５０℃〜８０℃）の融解温度を有することができる。
【００４６】
ロジンエステルは、組成物の所望の特性に依存して、様々な量でポリマー組成物中に存在することができる。態様によっては、ロジンエステルは、組成物の少なくとも５重量％（たとえば、組成物の少なくとも１０重量％、組成物の少なくとも１５重量％、組成物の少なくとも２０重量％、組成物の少なくとも２５重量％、組成物の少なくとも３０重量％、組成物の少なくとも３５重量％、組成物の少なくとも４０重量％、または組成物の少なくとも４５重量％）を構成する。態様によっては、ロジンエステルは、組成物の５０重量％以下（たとえば、４５重量％以下、４０重量％以下、３５重量％以下、３０重量％以下、２５重量％以下、２０重量％以下、１５重量％以下、または１０重量％以下）を構成する。ロジンエステルは、上記最小値のいずれか乃至上記最大値のいずれかの範囲とする量で組成物中に存在することができる。態様によっては、ロジンエステルは、組成物の全重量を基準として２０重量％〜５０重量％の範囲とする量（たとえば、３０重量％〜４０重量％）で組成物中に存在する。
【００４７】
同様に、一種以上のエチレン性不飽和モノマーから誘導したポリマーは、組成物の所望の特性に依存して、様々な量でポリマー組成物中に存在することができる。態様によっては、一種以上のエチレン性不飽和モノマーから誘導したポリマーは、組成物の少なくとも２０重量％（たとえば、組成物の少なくとも２５重量％、組成物の少なくとも３０重量％、組成物の少なくとも３５重量％、組成物の少なくとも４０重量％、組成物の少なくとも４５重量％、組成物の少なくとも５０重量％、組成物の少なくとも５５重量％、組成物の少なくとも６０重量％、組成物の少なくとも６５重量％、組成物の少なくとも７０重量％、組成物の少なくとも７５重量％、組成物の少なくとも８０重量％、組成物の少なくとも８５重量％、または組成物の少なくとも９０重量％）を構成する。態様によっては、一種以上のエチレン性不飽和モノマーから誘導したポリマーは、組成物の９５重量％以下（たとえば、９０重量％以下、８５重量％以下、８０重量％以下、７５重量％以下、７０重量％以下、６５重量％以下、６０重量％以下、５５重量％以下、５０重量％以下、４５重量％以下、４０重量％以下、３５重量％以下、３０重量％以下、２５重量％以下、２０重量％以下、１５重量％以下、または１０重量％以下）を構成する。ロジンエステルは、上記最小値のいずれか乃至上記最大値のいずれかの範囲とする量で組成物中に存在することができる。態様によっては、一種以上のエチレン性不飽和モノマーから誘導したポリマーは、組成物の全重量を基準として２０重量％〜６０重量％（たとえば、３０重量％〜４０重量％）の量で組成物中に存在する。
【００４８】
特定の態様において、組成物中の一種以上のエチレン性不飽和モノマーから誘導したポリマー対エステル化デヒドロアビエチン酸及びエステル化ジヒドロアビエチン酸の合計の重量比は、少なくとも１：２．２（たとえば、少なくとも１：２．１、少なくとも１：２．０、少なくとも１：１．９、少なくとも１：１．８、少なくとも１：１．７、少なくとも１：１．６、少なくとも１：１．５、少なくとも１：１．４、少なくとも１：１．３、少なくとも１：１．２、少なくとも１：１．１、少なくとも１：１、少なくとも１．１：１、少なくとも１．２：１、少なくとも１．３：１、少なくとも１．４：１、少なくとも１．５：１、少なくとも１．６：１、少なくとも１．７：１、少なくとも１．８：１、少なくとも１．９：１、少なくとも２：１、少なくとも２．１：１、少なくとも２．２：１、少なくとも２．３：１、少なくとも２．４：１、少なくとも２．５：１、少なくとも２．６：１、少なくとも２．７：１、少なくとも２．８：１、少なくとも２．９：１、少なくとも３：１、少なくとも３．１：１、少なくとも３．２：１、少なくとも３．３：１、少なくとも３．４：１、少なくとも３．５：１、少なくとも３．６：１、少なくとも３．７：１、少なくとも３．８：１、少なくとも３．９：１、少なくとも４：１、少なくとも４．１：１、または少なくとも４．２：１）である。特定の態様において、組成物中の一種以上のエチレン性不飽和モノマーから誘導したポリマー対エステル化デヒドロアビエチン酸及びエステル化ジヒドロアビエチン酸の合計の重量比は、４．３：１以下（たとえば、４．２：１以下、４．１：１以下、４：１以下、３．９：１以下、３．８：１以下、３．７：１以下、３．６：１以下、３．５：１以下、３．４：１以下、３．３：１以下、３．２：１以下、３．１：１以下、３：１以下、２．９：１以下、２．８：１以下、２．７：１以下、２．６：１以下、２．５：１以下、２．４：１以下、２．３：１以下、２．２：１以下、２．１：１以下、２：１以下、１．９：１以下、１．８：１以下、１．７：１以下、１．６：１以下、１．５：１以下、１．４：１以下、１．３：１以下、１．２：１以下、１．１：１以下、１：１以下、１：１．１以下、１：１．２以下、１：１．３以下、１：１．４以下、１：１．５以下、１：１．６以下、１：１．７以下、１：１．８以下、１：１．９以下、１：２以下、または１：２．１以下）である。組成物中の一種以上のエチレン性不飽和モノマーから誘導したポリマー対エステル化デヒドロアビエチン酸及びエステル化ジヒドロアビエチン酸の合計の重量比は、上記最小値のいずれか乃至上記最大値のいずれかの範囲とすることができる。たとえば態様によっては、組成物中の一種以上のエチレン性不飽和モノマーから誘導したポリマー対エステル化デヒドロアビエチン酸及びエステル化ジヒドロアビエチン酸の合計の重量比は、１：２．２〜４．３：１（たとえば、１：１．１〜２：１）である。
【００４９】
場合により、ポリマー組成物は、接着剤配合物（たとえば、ホットメルト接着剤配合物）、インク配合物、コーティング配合物、ゴム配合物、封止材配合物、アスファルト配合物、または路面標示配合物（たとえば、熱可塑性道路標示配合物）でありえる。
【００５０】
特定の態様では、組成物はホットメルト接着剤である。これらの態様において、ロジンエステルは、従来のホットメルト接着剤配合物において粘着剤付与成分の全てまたは一部として機能することができる。一種以上のエチレン性不飽和モノマーから誘導したポリマー（たとえば、ＥＶＡなどの酢酸ビニルから誘導したポリマー）、ロジンエステル、及び一種以上の追加の成分は、特定の用途に必要な特性を有するホットメルト接着剤を提供するのに有効な量で存在することができる。たとえば、一種以上のエチレン性不飽和モノマーから誘導したポリマー（たとえば、ＥＶＡなどの酢酸ビニルから誘導したポリマー）は、ホットメルト接着剤組成物の１０重量％〜６０重量％（たとえば、ホットメルト接着剤組成物の２０重量％〜６０重量％、ホットメルト接着剤組成物の２５重量％〜５０重量％、またはホットメルト接着剤組成物の３０重量％〜４０重量％）でありえる。ロジンエステルは、ホットメルト接着剤組成物の２０重量％〜５０重量％（たとえば、ホットメルト接着剤組成物の２５重量％〜４５重量％、またはホットメルト接着剤組成物の３０重量％〜４０重量％）でありえる。
【００５１】
ホットメルト接着剤はさらに、一種以上の追加の成分、たとえば追加の粘着付与剤、蝋、安定剤（たとえば、酸化防止剤及びＵＶ安定剤）、可塑剤（たとえば、ベンゾエート及びフタレート）、パラフィン油、核形成剤、蛍光増白剤、顔料、染料、グリッター、殺生物剤、難燃剤、帯電防止剤、滑り防止剤、ブロッキング防止剤（ａｎｔｉ−ｂｌｏｃｋｉｎｇ  ａｇｅｎｔ）、滑剤及び充填剤などを含むことができる。態様によっては、ホットメルト接着剤はさらに、蝋を含む。好適な蝋としては、パラフィンベースの蝋及び合成フィッシャー・トロプシュ蝋が挙げられる。蝋は、組成物の全重量を基準として、ホットメルト接着剤組成物の１０重量％〜４０重量％（たとえば、ホットメルト接着剤組成物の２０重量％〜３０重量％）でありえる。
【００５２】
特定の態様では、組成物はホットメルト接着剤であり、一種以上のエチレン性不飽和モノマーから誘導したポリマーはＥＶＡである。特定の態様では、ＥＶＡは、ＥＶＡを形成するために重合された全てのモノマーの全重量を基準として、酢酸ビニル１０重量％〜４０重量％（たとえば、酢酸ビニル１７重量％〜３４重量％）から誘導される。
【００５３】
特定の態様では、組成物は熱可塑性道路標示配合物である。熱可塑性道路標示配合物は、熱可塑性道路標示配合物の全重量を基準として、ロジンエステル５重量％〜２５重量％（たとえば、熱可塑性道路標示配合物の１０重量％〜２０重量％）を含むことができる。熱可塑性道路標示配合物はさらに、たとえば熱可塑性道路標示配合物の０．１重量％〜１．５重量％でありえる、一種以上のエチレン性不飽和モノマーから誘導したポリマー（たとえば、ＥＶＡなどの酢酸ビニルから誘導したポリマー）を含むことができる。熱可塑性道路標示配合物は、顔料（たとえば、二酸化チタン１重量％〜１０重量％）、ガラスビーズ（たとえば、３０重量％〜４０重量％）、及び充填剤（たとえば、最高１００重量％まで組成物の残余を補うことができる炭酸カルシウム）を含むことができる。熱可塑性道路標示配合物はさらに、油（たとえば、鉱油１重量％〜５重量％）、蝋（たとえば、パラフィンベースの蝋または合成フィッシャー・トロプシュ蝋１重量％〜５重量％）、安定剤（たとえば、ステアリン酸０．１重量％〜０．５重量％）、及び場合により、本明細書に記載のロジンエステル以外の追加のポリマー及び／またはバインダーを含むことができる。
【００５４】
態様によっては、本明細書に記載のロジンエステルをポリマー組成物に配合することによって、ポリマー組成物は、高温でのエージング（熱エージング）した時に改善された粘度安定性、熱エージングの時に改善された色安定性、またはその組み合わせを含む改善された熱安定性を示すことができる。
【００５５】
態様によっては、本明細書で提供するポリマー組成物は、以下に記載の修正ＡＳＴＭ  Ｄ４４９９−０７法を使用して分析したときに、１７７℃で９６時間定温放置する際に１０％未満の粘度変化（たとえば、９％未満の粘度変化、８％未満の粘度変化、７．５％未満の粘度変化、７％未満の粘度変化、６％未満の粘度変化、５％未満の粘度変化、４％未満の粘度変化、３％未満の粘度変化、２．５％未満の粘度変化、２％未満の粘度変化、または１％未満の粘度変化）を示す。態様によっては、組成物は１７７℃で９６時間の定温放置の際に、実質的に全く粘度変化を示さない（すなわち、０．５％未満の粘度変化）。
【００５６】
態様によっては、本明細書で提供するポリマー組成物は、熱エージングの際に色安定性を示す。特定の場合において、本明細書で提供するポリマー組成物は、１７７℃に９６時間加熱した時に、ガードナーカラー単位で５以下の変化（たとえば、４．５以下、４．０以下、３．５以下、３．０以下、２．５以下、２．０以下、１．５以下、１．０以下、または０．５以下）を示す。
【００５７】
本明細書で提供するポリマー組成物は、接着剤（たとえばホットメルト接着剤）、インク、コーティング、ゴム、封止材、アスファルト並びに熱可塑性道路標示及び路面標示材料などの様々な用途で使用することができる。態様によっては、組成物は、紙及びパッケージングと組み合わせて（たとえば、組み立て及び／または包装の間に段ボール及び板紙カートンの表面を接着するために、自己粘着ラベルを製造するために、ラベルをパッケージに付けるために、または製本などの他の用途で）、不織材料と組み合わせて（たとえば、使い捨ておむつを組み立てる間に不織材料を裏打ちシートに付着させるために）、粘着テープで、アパレルで（たとえば、履物の組み立て、または多層スペシャリティハンドバッグ（ｓｐｅｃｉａｌｔｙ  ｈａｎｄｂａｇ）の組み立てで）、電気的及び電子的ボンディング（ｅｌｅｃｔｒｉｃａｌ  ａｎｄ  ｅｌｅｃｔｒｏｎｉｃ  ｂｏｎｄｉｎｇ）（たとえば、電子デバイスの部品またはワイヤを付けるために）、一般的な木工組立品（たとえば、家具組立品で、またはドア及び造作材の組み立てで）、及び他の工業組立品（たとえば、電化製品の組み立てで）において使用されるホットメルト接着剤である。本明細書で記載されるロジンエステルは、チューインガムの軟化剤及び可塑剤として、飲料中の増量剤及び混濁剤として（たとえば柑橘類でフレーバーを付けた飲料）、界面活性剤、界面活性変性剤（ｓｕｒｆａｃｅ  ａｃｔｉｖｉｔｙ  ｍｏｄｕｌａｔｏｒ）または分散剤として、蝋及び蝋ベースの艶出し研磨剤中の添加剤として、化粧品配合物中の改質剤として（たとえばマスカラ）、並びにコンクリート中の硬化剤としてなど、様々な追加の用途でも使用することができる。
【００５８】
本明細書に記載のロジンエステルと油とを含む組成物も提供する。例示的な組成物は、本明細書に記載のロジンエステル２５重量％〜５５重量％（たとえば、３０重量％〜５０重量％）と、鉱油及びポリブテン油などの油４５重量％〜７５重量％（たとえば、５０重量％〜７０重量％）を含むことができる。
【００５９】
本明細書に記載のロジンエステルの製造法も提供する。ロジンエステルの製造法は、ロジンエステルを形成するためにロジンをアルコールでエステル化することを含むことができる。エステル化反応は、活性炭の存在下でロジンとアルコールとを接触させることを含むことができる。態様によっては、エステル化反応は、活性炭の存在下で、且つ追加のエステル化触媒の非存在下でロジンとアルコールとを接触させることを含むことができる。以下詳細に記載するように、方法はさらに、水素化ロジンエステルを形成するために、ロジンエステルを水素化することも含むことができる。
【００６０】
エステル化は、ロジンと、好適なアルコール及び活性炭とを接触させ、前記ロジンとアルコールとを、ロジンエステルを形成するのに好適な条件下で一定時間反応させることを含むことができる。ロジンをエステル化する好適な反応条件は当業界で公知である。たとえば、本明細書中、その全体が参照として含まれる、米国特許第５，５０４，１５２号明細書（Ｄｏｕｇｌａｓら）を参照されたい。好適な反応条件は、反応体の性質（たとえば、ロジンの化学的及び物理的特性、アルコールの同一性（ｉｄｅｎｔｉｔｙ）など）及び、得られたロジンエステルの所望の化学的及び物理的特性などの多くの因子を考慮して選択することができる。たとえば、ロジンは、ロジンとアルコールとの熱反応によりエステル化することができる。エステル化は、高温（たとえば３０℃を超え２５０℃までの温度）でロジンとアルコールとを接触させることを含むことができる。態様によっては、エステル化反応は、ロジンエステルを形成するのに好適な時間、追加のエステル化触媒の非存在下で、溶融ロジンとアルコール及び活性炭とを接触させることを含む。場合によっては、エステル化反応は、酸価１５以下を有するロジンエステルを提供するのに有効な時間、追加のエステル化の非存在下で、ロジンとアルコール及び活性炭とを接触させることを含む。
【００６１】
エステル化反応では、任意の好適なロジンを使用することができる。ロジンは、トールオイルロジン、ガムロジン、ウッドロジン、またはその組み合わせでありえる。特定の態様では、ロジンはトールオイルロジンを含む。ロジンは、市販の供給源または天然の供給源から得られるロジンエステルの形成用の原料として使用することができる。市販で入手可能なロジンの例としては、Ａｒｉｚｏｎａ  Ｃｈｅｍｉｃａｌより市販のＳＹＬＶＡＲＯＳ（登録商標）９０及びＳＹＬＶＡＲＯＳ（登録商標）ＮＣＹが挙げられる。あるいは、ロジンはロジンエステルを形成するための原料として使用する前に、一つ以上の精製工程（たとえば、減圧下での蒸留、抽出、及び／または結晶化）にかけることができる。
【００６２】
任意の好適なアルコールとしては、モノアルコール、ジオール及び他のポリオールが挙げられ、エステル化反応で使用することができる。好適なアルコールの例としては、グリセロール、ペンタエリトリトール、ジペンタエリトリトール、エチレングリコール、ジエチレングリコール、トリエチレングリコール、ソルビトール、ネオペンチルグリコール、トリメチロールプロパン、メタノール、エタノール、プロパノール、ブタノール、アミルアルコール、２−エチルヘキサノール、ジグリセロール、トリペンタエリトリトール、Ｃ８−Ｃ１１分枝または非分枝のアルキルアルコール、及びＣ７−Ｃ１６分枝または非分枝のアリールアルキルアルコールが挙げられる。特定の態様では、アルコールは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びその組み合わせからなる群から選択される多価アルコールである。態様によっては、一を超えるアルコールをエステル化反応で使用する。特定の態様では、ペンタエリトリトール及び、グリセロール、ジペンタエリトリトール、エチレングリコール、ジエチレングリコール、トリエチレングリコール、トリメチロールプロパン、及びその組み合わせからなる群から選択される一種以上の追加のアルコールをエステル化反応で使用する。
【００６３】
ロジンの量に対するエステル化反応で使用されるアルコール量は、アルコールの性質並びに、得られるロジンエステルの所望の化学的及び物理的特性に依存して変動しうる。態様によっては、低い水酸基価を有する得られるロジンエステルを製造するために、ロジンは過剰量で提供される。たとえば、存在するロジン量に対してモル等量未満の水酸基が反応中に存在するような量でアルコールを提供することができる。他の態様では、アルコールは、低い酸価を有する得られるロジンエステルを製造するために、アルコールは過剰量で提供する。
【００６４】
任意の好適な活性炭をエステル化反応での触媒として使用することができる。活性炭は、別のエステル触媒に対してロジンのエステル化速度を促進することができる。また活性炭を用いて形成したロジンエステルの酸化安定性は、別のエステル化触媒を使用して得られたロジンエステルよりも高くなりえる。活性炭は、大きな内部表面積及び細孔容積となるように処理した、微結晶質、非黒鉛形の炭素である。表面を化学的に反応性とする表面積及び官能基などの他の変数と共に、これらの特徴は、活性炭の触媒活性に影響を与えるために、必要により選択することができる。
【００６５】
好適な活性炭は、そのそれぞれが得られた活性炭に特定の品質を与える、当業界で公知の方法を使用して、様々な炭素質原材料から製造することができる。たとえば、活性炭は、褐炭、石炭、骨、材木、泥炭、製紙工場廃棄物（リグニン）、及び果皮などの他の炭素質材料から製造することができる。活性炭は、物理的活性化（たとえば、酸化の後、炭素質原材料の炭化）及び化学的活性化などの当業界で公知の様々な方法を使用して、炭素質原材料から形成することができる。好適な活性炭は、たとえば、Ｃａｂｏｔ  Ｎｏｒｉｔ  Ａｍｅｒｉｃａｓ，Ｉｎｃ．より商品名ＮＯＲＩＴ（登録商標）のもと市販もされている。粉末活性炭（ＰＡＣ：１．０ｍｍ未満のサイズの活性炭の粉末または微粒子を含む活性炭の粒状形）、粒状活性炭（ＧＡＣ）、押出し活性炭（ＥＡＣ：バインダーと共に融解し、様々な形状に押し出した粉末化活性炭）、ビーズ活性炭（ＢＡＣ）、及び活性炭繊維などの様々な形状の活性炭を使用することができる。好適な形状の活性炭は、その所望のレベルの触媒活性並びにプロセス（たとえば、分離の容易性）を考慮して選択することができる。所望により、活性炭は触媒として使用する前に処理（たとえば、酸で洗浄）することができる。
【００６６】
活性炭はその活性レベルにもとづいて分類することができ、これは１グラム当たり平方メートル単位重量当たりの全表面積として表すことができる。態様によっては、活性炭は５００ｍ２／ｇを超える（たとえば、６００ｍ２／ｇを超える、７００ｍ２／ｇを超える、８００ｍ２／ｇを超える、９００ｍ２／ｇを超える、１０００ｍ２／ｇを超える、１１００ｍ２／ｇを超える、１２００ｍ２／ｇを超える、１３００ｍ２／ｇを超える、１４００ｍ２／ｇを超える、１５００ｍ２／ｇを超える、１６００ｍ２／ｇを超える、１７００ｍ２／ｇを超える、１８００ｍ２／ｇを超える、または１９００ｍ２／ｇを超える）表面積を有する。態様によっては、活性炭は、２０００ｍ２／ｇ以下（たとえば、１９００ｍ２／ｇ以下、１８５０ｍ２／ｇ以下、１８００ｍ２／ｇ以下、１７５０ｍ２／ｇ以下、１７００ｍ２／ｇ以下、１６５０ｍ２／ｇ以下、１６００ｍ２／ｇ以下、１５５０ｍ２／ｇ以下、１５００ｍ２／ｇ以下、１４５０ｍ２／ｇ以下、１４００ｍ２／ｇ以下、１３５０ｍ２／ｇ以下、１３００ｍ２／ｇ以下、１２５０ｍ２／ｇ以下、１２００ｍ２／ｇ以下、１１５０ｍ２／ｇ以下、１１００ｍ２／ｇ以下、１０５０ｍ２／ｇ以下、１０００ｍ２／ｇ以下、９５０ｍ２／ｇ以下、９００ｍ２／ｇ以下、８５０ｍ２／ｇ以下、８００ｍ２／ｇ以下、７５０ｍ２／ｇ以下、７００ｍ２／ｇ以下、６５０ｍ２／ｇ以下、６００ｍ２／ｇ以下、または５５０ｍ２／ｇ以下）の表面積を有する。
【００６７】
活性炭は、上記最小値のいずれか乃至上記最大値のいずれかの範囲とする表面積を有することができる。たとえば、活性炭は、５００ｍ２／ｇ〜２０００ｍ２／ｇ（たとえば、７５０ｍ２／ｇ〜２０００ｍ２／ｇ、１０００ｍ２／ｇ〜２０００ｍ２／ｇ、１０００ｍ２／ｇ〜１７５０ｍ２／ｇ、または１０００ｍ２／ｇ〜１５００ｍ２／ｇ）の範囲とする表面積を有することができる。
【００６８】
活性炭は様々な多孔率を有することができる。活性炭は、ミクロ孔（ｍｉｃｒｏｐｏｒｅ）（２ｎｍ未満の直径を有する細孔）、メソ孔（ｍｅｓｏｐｏｒｅ）（２〜５０ｎｍの直径を有する細孔）、マクロ孔（ｍａｃｒｏｐｏｒｅ）（５０ｎｍを超える直径を有する細孔）、またはその組み合わせを含むことができる。活性炭の多孔率は、活性炭に存在するミクロ孔、メソ孔、マクロ孔、またはその組み合わせの容積を特徴とする。
【００６９】
態様によっては、活性炭は、少なくとも０．０５ｍＬ／ｇのミクロ孔（たとえば、少なくとも０．１ｍＬ／ｇ、少なくとも０．１５ｍＬ／ｇ、少なくとも０．２ｍＬ／ｇ、少なくとも０．２５ｍＬ／ｇ、少なくとも０．３ｍＬ／ｇ、または少なくとも０．３５ｍＬ／ｇ）を含む。態様によっては、活性炭は、０．４ｍＬ／ｇ以下のミクロ孔（たとえば、０．３５ｍＬ／ｇ以下、０．３ｍＬ／ｇ以下、０．２５ｍＬ／ｇ以下、０．２ｍＬ／ｇ以下、０．１５ｍＬ／ｇ以下、または０．１ｍＬ／ｇ以下）を含む。活性炭は、上記最小値のいずれか乃至上記最大値のいずれかの範囲とする容積のミクロ孔を含むことができる。たとえば、活性炭は、０．０５ｍＬ／ｇ〜０．４ｍＬ／ｇ（たとえば、０．１ｍＬ／ｇ〜０．３ｍＬ／ｇ）  の範囲とする容積のミクロ孔を含むことができる。
【００７０】
態様によっては、活性炭は、少なくとも０．１ｍＬ／ｇのメソ孔（たとえば、少なくとも０．１５ｍＬ／ｇ、少なくとも０．２ｍＬ／ｇ、少なくとも０．２５ｍＬ／ｇ、少なくとも０．３ｍＬ／ｇ、少なくとも０．３５ｍＬ／ｇ、少なくとも０．４ｍＬ／ｇ、少なくとも０．４５ｍＬ／ｇ、少なくとも０．５ｍＬ／ｇ、少なくとも０．５５ｍＬ／ｇ、少なくとも０．６ｍＬ／ｇ、少なくとも０．６５ｍＬ／ｇ、少なくとも０．７ｍＬ／ｇ、少なくとも０．７５ｍＬ／ｇ、少なくとも０．８ｍＬ／ｇ、少なくとも０．８５ｍＬ／ｇ、少なくとも０．９ｍＬ／ｇ、少なくとも０．９５ｍＬ／ｇ、少なくとも１．０ｍＬ／ｇ、少なくとも１．０５ｍＬ／ｇ、少なくとも１．１０ｍＬ／ｇ、少なくとも１．１５ｍＬ／ｇ、または少なくとも１．２０ｍＬ／ｇ）を含む。態様によっては、活性炭は、１．２５ｍＬ／ｇ以下のメソ孔（たとえば、１．２０ｍＬ／ｇ以下、１．１５ｍＬ／ｇ以下、１．１０ｍＬ／ｇ以下、１．０５ｍＬ／ｇ以下、１．０ｍＬ／ｇ以下、０．９５ｍＬ／ｇ以下、０．９ｍＬ／ｇ以下、０．８５ｍＬ／ｇ以下、０．８ｍＬ／ｇ以下、０．７５ｍＬ／ｇ以下、０．７ｍＬ／ｇ以下、０．６５ｍＬ／ｇ以下、０．６ｍＬ／ｇ以下、０．５５ｍＬ／ｇ以下、０．５ｍＬ／ｇ以下、０．４５ｍＬ／ｇ以下、０．４ｍＬ／ｇ以下、０．３５ｍＬ／ｇ以下、０．３ｍＬ／ｇ以下、０．２５ｍＬ／ｇ以下、０．２ｍＬ／ｇ以下、または０．１５ｍＬ／ｇ以下）を含む。活性炭は、上記最小値のいずれか乃至上記最大値のいずれかの範囲とする容積のメソ孔を含むことができる。たとえば、活性炭は０．１ｍＬ／ｇ〜１．２５ｍＬ／ｇ（たとえば、０．２ｍＬ／ｇ〜１．２５ｍＬ／ｇ、０．７５ｍＬ／ｇ〜１．２５ｍＬ／ｇ、０．１ｍＬ／ｇ〜１．０ｍＬ／ｇ、または０．２ｍＬ／ｇ〜０．９ｍＬ／ｇ）  の範囲とする容積のメソ孔を含むことができる。
【００７１】
態様によっては、活性炭は、少なくとも０．１ｍＬ／ｇのマクロ孔（たとえば、少なくとも０．１５ｍＬ／ｇ、少なくとも０．２ｍＬ／ｇ、少なくとも０．２５ｍＬ／ｇ、少なくとも０．３ｍＬ／ｇ、少なくとも０．３５ｍＬ／ｇ、少なくとも０．４ｍＬ／ｇ、少なくとも０．４５ｍＬ／ｇ、少なくとも０．５ｍＬ／ｇ、少なくとも０．５５ｍＬ／ｇ、少なくとも０．６ｍＬ／ｇ、または少なくとも０．６５ｍＬ／ｇ）を含む。態様によっては、活性炭は０．７ｍＬ／ｇ以下のマクロ孔（たとえば、０．６５ｍＬ／ｇ以下、０．６ｍＬ／ｇ以下、０．５５ｍＬ／ｇ以下、０．５ｍＬ／ｇ以下、０．４５ｍＬ／ｇ以下、０．４ｍＬ／ｇ以下、０．３５ｍＬ／ｇ以下、０．３ｍＬ／ｇ以下、０．２５ｍＬ／ｇ以下、０．２ｍＬ／ｇ以下、または０．１５ｍＬ／ｇ以下）を含む。活性炭は、上記最小値のいずれか乃至上記最大値のいずれかの範囲とする容積のマクロ孔を含むことができる。たとえば、活性炭は、０．１ｍＬ／ｇ〜０．７ｍＬ／ｇ（たとえば、０．２ｍＬ／ｇ〜０．６ｍＬ／ｇ、または０．２５ｍＬ／ｇ〜０．５５ｍＬ／ｇ）の範囲とする容積のマクロ孔を含むことができる。
【００７２】
態様によっては、活性炭は、メソ孔の容積またはマクロ孔の容積よりも大きな容積のミクロ孔を含む。他の態様では、活性炭は、ミクロ孔の容積またはマクロ孔の容積よりも大きな容積のメソ孔を含む。他の態様では、活性炭は、ミクロ孔の容積またはメソ孔の容積よりも大きな容積のマクロ孔を含む。
【００７３】
場合によっては、活性炭の中のミクロ孔の容積対活性炭の中のメソ孔の容積の比は、１：７．５〜２：１の範囲とする。たとえば、活性炭の中のミクロ孔の容積対活性炭の中のメソ孔の比は、１：５、１：３．６、１：２、または１．５：１でありえる。場合によっては、活性炭の中のメソ孔の容積対活性炭の中のマクロ孔の容積の比は、１：２〜１：０．２５の範囲とする。たとえば、活性炭の中のメソ孔の容積対活性炭の中のマクロ孔の容積の比は、１：１．２５、１：０．６、または１：１でありえる。場合によっては、活性炭の中のミクロ孔の容積対活性炭の中のマクロ孔の比は、１：５〜１：０．７の範囲とする。たとえば、活性炭の中のミクロ孔の容積対活性炭の中のメソ孔の容積の比は、１：３、１：２．２、１：２、または１：０．８３でありえる。
【００７４】
活性炭の中のミクロ孔の容積対活性炭の中のメソ孔の容積対活性炭の中のマクロ孔の容積の比は、１．５：１：１．２５でありえる。一態様において、活性炭は、ミクロ孔０．３ｍＬ／ｇ、メソ孔０．２ｍＬ／ｇ、及びマクロ孔０．２５ｍＬ／ｇの容積を有する水蒸気で活性化した瀝青活性炭を含む。
【００７５】
活性炭の中のミクロ孔の容積対活性炭の中のメソ孔の容積対活性炭の中のマクロ孔の容積の比は、１：５：３でありえる。一態様において、活性炭は、ミクロ孔０．１ｍＬ／ｇ、メソ孔０．５ｍＬ／ｇ、及びマクロ孔０．３ｍＬ／ｇの容積を有する水蒸気で活性化した褐炭活性炭を含む。
【００７６】
活性炭の中のミクロ孔の容積対活性炭の中のメソ孔の容積対活性炭の中のマクロ孔の比は、１：２：２でありえる。一態様において、活性炭は、ミクロ孔０．２ｍＬ／ｇ、メソ孔０．４ｍＬ／ｇ、及びマクロ孔０．４ｍＬ／ｇの容積を有する水蒸気で活性化した泥炭活性炭を含む。
【００７７】
活性炭の中のミクロ孔の容積対活性炭の中のメソ孔の容積対活性炭の中のマクロ孔の比は、１：３．６：２．２でありえる。一態様において、活性炭は、ミクロ孔０．２５ｍＬ／ｇ、メソ孔０．９ｍＬ／ｇ、及びマクロ孔０．５５ｍＬ／ｇの容積を有する水蒸気で活性化した木材活性炭を含む。
【００７８】
小サイズ及び中サイズの分子を吸着させる活性炭の能力は、活性炭のメチレンブルー吸着レベルを測定することにより定量的に評価することができる。態様によっては、活性炭は、ｇ／１００ｇで測定して、少なくとも２０ｇ／１００ｇ（たとえば、少なくとも２１ｇ／１００ｇ、少なくとも２２ｇ／１００ｇ、少なくとも２３ｇ／１００ｇ、少なくとも２４ｇ／１００ｇ、少なくとも２５ｇ／１００ｇ、少なくとも２６ｇ／１００ｇ、または少なくとも２７ｇ／１００ｇ）のメチレンブルー吸着を有する。態様によっては、活性炭は、２８ｇ／１００ｇ以下（たとえば、２７ｇ／１００ｇ以下、２６ｇ／１００ｇ以下、２５ｇ／１００ｇ以下、２４ｇ／１００ｇ以下、２３ｇ／１００ｇ以下、２２ｇ／１００ｇ以下、または２１ｇ／１００ｇ以下）のメチレンブルー吸着を有する。
【００７９】
活性炭は、上記最小値のいずれか乃至上記最大値のいずれかの範囲とするメチレンブルー吸着を有することができる。たとえば、活性炭は、２０ｇ／１００ｇ〜２８ｇ／１００ｇ（たとえば、２０ｇ／１００ｇ〜２５ｇ／１００ｇ）  の範囲とするメチレンブルー吸着を有することができる。
【００８０】
活性炭は様々な界面化学を示すことができる。活性炭を活性化するために使用される製造プロセスの結果として、活性炭はアルカリ性、中性または酸性でありえる。態様によっては、エステル化反応で触媒として使用される活性炭は酸性（すなわち、ＡＳＴＭ  Ｄ３８３８−０５に記載の方法を使用して測定して、活性炭の水抽出物のｐＨは７未満である）である。態様によっては、ＡＳＴＭ  Ｄ３８３８−０５に記載の方法に従って測定して、エステル化反応で触媒として使用される活性炭の水抽出物のｐＨは、８．０以下（たとえば、７．５以下、７．０以下、６．５以下、６．０以下、５．５以下、５．０以下、４．５以下、４．０以下、３．５以下、３．０以下、２．５以下、または２．０以下）である。態様によっては、ＡＳＴＭＤ３８３８−０５に記載の方法を使用して測定して、エステル化反応で触媒として使用される活性炭の水抽出物のｐＨは少なくとも１．５（たとえば、少なくとも２．０、少なくとも２．５、少なくとも３．０、少なくとも３．５、少なくとも４．０、少なくとも４．５、少なくとも５．０、少なくとも５．５、少なくとも６．０、少なくとも６．５、少なくとも７．０、または少なくとも７．５）である。
【００８１】
活性炭触媒は、様々な量でエステル化反応に組み込むことができ、活性炭の量は、反応体の性質（たとえば、ロジンの化学的及び物理的特性、アルコールの同一性（ｉｄｅｎｔｉｔｙ））、反応条件、及び得られたロジンエステルの所望の化学的及び物理的特性を含む、多くの因子を考慮して選択される。態様によっては、活性炭は、ロジンの重量を基準として０．０１％〜１５重量％（たとえば、１％〜１５重量％、または５％〜１５重量％）の範囲とする量でエステル化反応中に存在する。
【００８２】
当業界で公知のように触媒、溶媒、漂白剤、安定剤及び／または酸化防止剤をエステル化反応に添加することができる。好適な触媒、溶媒、漂白剤、安定剤、及び酸化防止剤は当業界で公知であり、たとえば米国特許第２，７２９，６６０号明細書、同第３，３１０，５７５号明細書、同第３，４２３，３８９号明細書、同第３，７８０，０１３号明細書、同第４，１７２，０７０号明細書、同第４，５４８，７４６号明細書、同第４，６９０，７８３号明細書、同第４，６９３，８４７号明細書、同第４，７２５，３８４号明細書、同第４，７４４，９２５号明細書、同第４，７８８，００９号明細書、同第５，０２１，５４８号明細書、及び同第５，０４９，６５２号明細書に記載されている。エステル化反応を完了させるために、蒸留及び／または真空を適用するなどの標準的な方法を使用して反応器から水を除去することができる。
【００８３】
態様によっては、エステル化反応は、活性炭及び追加のエステル化触媒の存在下で、ロジンとアルコールとを接触させることを含む。好適なエステル化触媒は当業界で公知であり、ルイス酸及びブレンステッド・ローリー酸が挙げられる。好適なエステル化触媒の例としては、酸性触媒、たとえば酢酸、ｐ−トルエンスルホン酸、及び硫酸；アルカリ金属の水酸化物、たとえば水酸化カルシウム；金属酸化物、たとえば酸化カルシウム、酸化マグネシウム、及び酸化アルミニウム；並びに他の金属塩、たとえば塩化鉄、蟻酸カルシウム、及びホスホン酸カルシウム（たとえば、カルシウムビス−モノエチル（３，５−ジ−ｔｅｒｔ−ブチル−４−ヒドロキシベンジル）ホスホネート、Ｉｒｇａｎｏｘ（登録商標）１４２５）が挙げられる。特定の態様では、エステル化反応は、活性炭の存在下で、且つ追加のエステル化触媒の非存在下で、ロジンとアルコールとを接触させることを含むことができる。
【００８４】
態様によっては、ロジンエステルは水素化ロジンエステルである。水素化ロジンエステルの製造法は、（ａ）ロジンエステルを提供するために、ロジンをアルコールでエステル化する、及び（ｂ）水素化ロジンエステルを形成するために、前記ロジンエステルを水素化する、各工程を含むことができる。エステル化反応は、上記のように活性炭の存在下で、ロジンとアルコールとを接触させることを含むことができる。態様によっては、エステル化反応は、活性炭の存在下で、且つ追加のエステル化触媒の非存在下でロジンとアルコールとを接触させることを含むことができる。特定の態様において、エステル化工程（ａ）及び水素化工程（ｂ）はいずれも、活性炭の存在下で実施し、エステル化工程（ａ）は場合により、追加のエステル化触媒の非存在下で実施する。
【００８５】
水素化反応は、水素化ロジンエステルを形成するのに好適な条件下、一定の時間、ロジンエステルと水素化触媒とを接触させることを含むことができる。ロジンエステルを水素化する方法は当業界で公知である。水素化反応は、水素化触媒、たとえば不均一水素化触媒（たとえばパラジウム触媒、たとえば炭素上に担持されたＰｄ（Ｐｄ／Ｃ）、プラチナ触媒、たとえばＰｔＯ２、ニッケル触媒、たとえばラネーニッケル（Ｒａ−Ｎｉ）、ロジウム触媒、またはルテニウム触媒）を使用して実施することができる。場合によっては、水素化触媒は、粗ロジンエステルの全重量を基準として、０．２５％〜５重量％の範囲とする量で存在することができる。水素化のための水素供給源は、水素（Ｈ２）または、蟻酸、イソプロパノール、シクロヘキセン、シクロヘキサジエン、ジイミドまたはヒドラジンなどの反応条件下で水素を発生しえる化合物でありえる。
【００８６】
水素化反応は、高温、高圧またはその組み合わせで実施することができる。たとえば、水素化反応は１５０℃〜３００℃（たとえば１８０℃〜２８０℃、１８０℃〜２４０℃、２００℃〜２８０℃、または２２０℃〜２６０℃）  の範囲とする温度で実施することができる。水素化反応は、２５０〜２０００ｐｓｉ（たとえば、２５０〜１４５０ｐｓｉ、２５０〜６５０ｐｓｉ、または３５０〜５５０ｐｓｉ）  の範囲とする圧力で実施することができる。
【００８７】
場合により、溶媒は、エステル化反応、水素化反応、またはその組み合わせに存在することができる。特定の態様では、エステル化反応でエステル化されるロジン及び／または水素化反応で水素化されるロジンエステルは、２５重量％未満の溶媒を含む。態様によっては、水素化反応で水素化されるロジンエステル中のエステル化ロジン酸の濃度は、ロジンエステルの全重量を基準として、７５重量％以上である。態様によっては、水素化反応で水素化されるロジンエステルは、実質的に溶媒を含まない（たとえば、ロジンエステルは、ロジンエステルの全重量を基準として１重量％未満の溶媒を含む）。特定の態様では、水素化反応で水素化されるロジンエステルは、２５℃で１，０００ｃＰ以下の粘度を有する。
【００８８】
態様によっては、エステル化反応から得られたロジンエステルは、介在する蒸留工程なしに、水素化反応で水素化される。特定の態様では、エステル化反応から得られたロジンエステルは、介在する精製工程なしに、水素化反応で水素化される。たとえば、エステル化反応から得られるロジンエステルは、直接水素化される。
【００８９】
場合によっては、本明細書に記載のロジンエステルの製造方法は、単一の水素化工程を含む。態様によっては、本明細書に記載のロジンエステルの製造方法は、エステル化反応と水素化反応から本質的になる。そのような場合、方法は、脱水素、エステル化の前のロジンの水素化、不均化及び、エステル化前のロジンの蒸留、またはその組み合わせなどの、ロジンエステル中のエステル化デヒドロアビエチン酸対エステル化ジヒドロアビエチン酸の重量比に影響を与える追加の処理工程は含まない。特定の態様において、本明細書に記載のロジンエステルの製造方法は、連続して実施されるエステル化反応と水素化反応からなる。
【００９０】
特定の用途のための所望の化学的及び物理的特性を有するロジンエステルを得るために、本明細書に記載のロジンエステルの製造法は場合により、エステル化反応と場合により水素化反応に加えて、一つ以上の追加の処理工程をさらに含むことができる。態様によっては、エステル化反応でエステル化すべきロジン、エステル化反応から得られるロジンエステル、及び／または水素化反応から得られた水素化ロジンエステルは、ロジン、ロジンエステル、及び／または水素化ロジンエステルのＰＡＮ数を下げるために；ロジン、ロジンエステル及び／または水素化ロジンエステルに存在する様々なロジン酸及び／またはロジン酸エステルの重量比に影響を与えるために；得られたロジンエステル及び／または水素化ロジンエステルの水酸基価に影響を与えるために；得られたロジンエステル及び／または水素化ロジンエステルの酸価に影響を与えるために；またはその組み合わせのためにさらに処理することができる。好適な追加の処理工程は当業界で公知であり、追加の水素化工程、脱水素、不均化、二量化及び強化（ｆｏｒｔｉｆｉｃａｔｉｏｎ）を含むことができる。特定の態様において、得られたロジンエステルの化学的及び物理的特性を改善するために、エステル化反応の前にこれらの方法の一つ以上を使用してロジンを処理する。化学的に容認される場合には、そのような方法は、以下詳細に記載するように、所望の化学的及び物理的特性を有するロジンエステル及び／または水素化ロジンエステルを得るために、エステル化反応と組み合わせて、エステル化反応の後であるが、水素化反応の前に、水素化反応の後に、またはその組み合わせでも実施することができる。
【００９１】
特定の態様では、ロジンエステルの製造法はさらに、エステル化反応の前にロジンの不均化を含むことができる。ロジンの不均化により、アビエタジエン酸部分をデヒドロアビエチン酸及びジヒドロアビエチン酸部分に転換する。不均化の方法は当業界で公知であり、一種以上の不均化剤の存在下で、ロジンの加熱を含むことが多い。ロジンを不均化するための好適な方法は、本明細書中、その全体が参照として含まれる、米国特許第３，４２３，３８９号明細書、同第４，３０２，３７１号明細書、及び同第４，６５７，７０３号明細書に記載されている。
【００９２】
様々な好適な不均化剤を使用することができる。好適な不均化剤の例としては、２，２’−チオビスフェノール、３，３’−チオビスフェノール、４，４’−チオビス（レゾルシノール）及びｔ，ｔ’−チオビス（ピロガロール）、４，４’−１５チオビス（６−ｔ−ブチル−ｍ−クレゾール）及び４／４’−チオビス（６−ｔ−ブチル−ｏ−クレゾール）チオビスナフトールなどのチオビスナフトール類、２，２’−チオ−ビスフェノール、３，３’−チオ−ビスフェノール；パラジウム、ニッケル及びプラチナなどの金属；ヨウ素またはヨウ化物（たとえばヨウ化鉄）；スルフィド（たとえば硫化鉄）；及びその組み合わせが挙げられる。特定の態様では、ロジンは、フェノールスルフィドタイプの不均化剤を使用して不均化する。好適なフェノールスルフィドタイプの不均化剤の例としては、ポリ−ｔ−ブチルフェノールジスルフィド（Ａｒｋｅｍａ，Ｉｎｃ．から商品名ＲＯＳＩＮＯＸ（登録商標）のもと市販されている）、４，４’−チオビス（２−ｔ−ブチル−５−メチルフェノール（Ｃｈｅｍｔｕｒａより商品名ＬＯＷＩＮＯＸ（登録商標）ＴＢＭ−６のもと市販されている）、ノニルフェノールジスルフィドオリゴマー（Ａｌｂｅｍａｒｌｅ  Ｃｏｒｐ．より商品名ＥＴＨＡＮＯＸ（登録商標）ＴＭ３２３のもと市販されているものなど）、及びアミルフェノールジスルフィドポリマー（たとえば、Ｓｏｖｅｒｅｉｇｎ  Ｃｈｅｍｉｃａｌ  Ｃｏ．より商品名ＶＵＬＴＡＣ（登録商標）２のもと市販されているものなど）が挙げられる。
【００９３】
特定の態様では、ロジンはエステル化反応の前に不均化される。これらの態様では、不均化ロジンまたは一部不均化されたロジンは、エステル化反応用の供給材料として使用することができる。場合により、エステル化反応の間に、不均化またはさらなる不均化を実施することができる。たとえば、不均化ロジンまたは一部不均化されたロジンは、ｉｎ  ｓｉｔｕで生成され、その後ワンポット合成手順でエステル化してロジンエステルにすることができる。
【００９４】
場合により、ロジン、ロジンエステル、及び／または水素化ロジンエステルは、得られるロジンエステルの化学的及び物理的特性を改善するために、強化（ｆｏｒｔｉｆｙ）することができる。態様によっては、ロジンは、得られたロジンエステルの化学的及び物理的特性を改善するために、エステル化反応の前に強化される。ロジンの強化は、強化の前にロジンよりも低いＰＡＮ値及び高い分子量を有するロジンを提供するために、ロジン中のロジン酸の共役二重結合系の化学的修飾を含む。多くの好適な化学修飾及び関連する化学的方法が当業界で公知である。たとえば、ロジンは、ロジン酸とジエノフィル（ｄｉｅｎｏｐｈｉｌｅ）、たとえばα，β−不飽和有機酸またはそのような酸の無水物とのディールス・アルダーまたはエン付加反応により強化することができる。好適なジエノフィルの例としては、マレイン酸、フマル酸、アクリル酸、これらの酸から誘導したエステル、及び無水マレイン酸が挙げられる。
【００９５】
場合により、方法は、得られるロジンエステルの水酸基価に影響を与えるために、得られるロジンエステルの酸価に影響を与えるために；またはこれらの組み合わせのために一つ以上のプロセス工程を含むことができる。所望により、ロジンエステルは、低い水酸基価を有するロジンエステルを提供するために、エステル化の後に（たとえば、エステル化反応の後であるが、任意の水素化反応の前、または水素化反応の後）、化学的に修飾することができる。このプロセスは、当業界で公知の合成法を使用して、エステル化の後、ロジンエステルまたは水素化ロジンエステル中の残存水酸基部分を化学的に修飾することを含むことができる。たとえば、ロジンエステルまたは水素化ロジンエステルは、アシル化剤（たとえば、カルボン酸またはその誘導体、たとえば酸無水物）と反応させることができる。たとえば、米国特許第４，３８０，５１３号明細書（Ｒｕｃｋｅｌ）を参照されたい。ロジンエステルまたは水素化ロジンエステル中の残存水酸基部分は、対応するカルバメート誘導体を提供するために、イソシアナートなどの求電子性試薬と反応することもできる。たとえば、米国特許第４，３７７，５１０号明細書（Ｒｕｃｋｅｌ）を参照されたい。残存水酸基部分と反応させるために使用しえる他の好適な求電子性試薬としては、アルキル化剤（たとえばジメチルサルフェートなどのメチル化剤）が挙げられる。所望により、エステル化後（たとえば、エステル化反応の後であるが、任意の水素化反応の前、または水素化反応の後）、未反応ロジン並びに他の揮発性成分は、蒸気散布、窒素ガスなどの不活性ガスによる散布、ワイプドフィルム蒸発（ｗｉｐｅｄ  ｆｉｌｍ  ｅｖａｐｏｒａｔｉｏｎ）、ショートパス蒸発（ｓｈｏｒｔ  ｐａｔｈ  ｅｖａｐｏｒａｔｉｏｎ）、及び減圧蒸留により、ロジンエステルまたは水素化ロジンエステルから除去することができる。過剰量のロジン（即ち、ロジン酸）をロジンエステルまたは水素化ロジンエステルからストリッピングすることにより、得られたロジンエステルの酸価を下げることができる。
【００９６】
ホットメルト接着剤などのポリマー組成物の製造法も提供する。ポリマー組成物を製造するための方法としては、本明細書に記載の酢酸ビニルとロジンエステルから誘導したポリマーを混合することを含むことができる（たとえば、少なくとも７０重量％のエステル化デヒドロアビエチン酸及びエステル化ジヒドロアビエチン酸を含むロジンエステル、ここでロジンエステルと組み合わせて１０００ｐｐｍ以下の酸化防止剤が存在するとき、ロジンエステルは、ＡＳＴＭ  Ｄ５４８３−０５（２０１０）に規定された方法を使用して測定して、１３０℃で少なくとも７５分の酸化誘導時間を示す）。方法はさらに、組成物に一種以上の追加の成分、たとえば追加の粘着付与剤、蝋、安定剤（たとえば、酸化防止剤及びＵＶ安定剤）、可塑剤（たとえば、ベンゾエート及びフタレート）、パラフィン油、核形成剤、蛍光増白剤、顔料、色素、グリッター、殺生物剤、難燃剤、帯電防止剤、滑り防止剤、ブロッキング防止剤（ａｎｔｉ−ｂｌｏｃｋｉｎｇ  ａｇｅｎｔ）、滑剤及び充填剤などを含むことができる。方法はさらに、本明細書に記載の方法を使用してロジンエステルを製造することを含むことができる。
【００９７】
例示的な道路標示配合物は、（ａ）ロジンエステル１６部、油２．８部（たとえば鉱油、たとえば鉱油；Ｓｔａｔｏｉｌより入手）、蝋１部（たとえばポリエチレン蝋、たとえばＡＣ６  ＰＥ−蝋、Ｈｏｎｅｙｗｅｌｌ製）、酢酸エチルから誘導したポリマー１部（たとえば、エチレン酢酸ビニル共重合体、たとえばＥｌｖａｘ  ２２Ｗ、ＤｕＰｏｎｔ製）、脂肪酸０．２部（たとえば、ステアリン酸）、顔料５．３部（たとえば、二酸化チタン、たとえばＫｒｏｎｏｓ製の二酸化チタン）、充填剤４２．４部（たとえば炭酸カルシウム）、及び反射型充填剤（ｒｅｆｌｅｃｔｉｖｅ  ｆｉｌｌｅｒ）３７．１部（たとえばガラスビーズ、たとえばＳｗａｒｃｏ製のガラスビーズ）を標準的なミキサーに充填する；及び（ｂ）気泡が融解物中に入り込まないように加熱（たとえば約１８０℃で）し、低速でブレンドすることにより製造することができる。
【００９８】
非限定的に例示することによって、以下に本開示の特定の態様の例を含める。
【実施例】
【００９９】
一般的な方法
他に記載しない限り、全ての材料は以下の方法を使用して特徴づけた。水酸基価は、本明細書中、その全体が参照として含まれる、「Ｄｅｔｅｒｍｉｎａｔｉｏｎ  ｏｆ  Ｈｙｄｒｏｘｙｌ  Ｖａｌｕｅ-ｐａｒｔ  ２：Ｍｅｔｈｏｄ  ｗｉｔｈ  Ｃａｔａｌｙｓｔ」なる表題のＤＩＮ  ５３２４０−２の修正法（異なる溶媒のテトラヒドロフランを適用した）に従って測定した。ロジンエステル（テトラヒドロフランに溶解）を４−ジメチルアミノピリジン（ＤＭＡＰ）の存在下で無水酢酸と反応させた。残存する無水酢酸を加水分解し、得られた混合物を水酸化カリウムのアルコール性溶液（０．５Ｍ）で滴定した。水酸基価は、ロジンエステル試料１グラム当たりのＫＯＨのｍｇとして表す。酸価は、本明細書中、その全体が参照として含まれる、「Ｓｔａｎｄａｒｄ  Ｔｅｓｔ  Ｍｅｔｈｏｄｓ  ｆｏｒ  Ａｃｉｄ  Ｎｕｍｂｅｒ  ｏｆ  Ｎａｖａｌ  Ｓｔｏｒｅｓ  Ｐｒｏｄｕｃｔｓ  Ｉｎｃｌｕｄｉｎｇ  Ｔａｌｌ  Ｏｉｌ  ａｎｄ  Ｏｔｈｅｒ  Ｒｅｌａｔｅｄ  Ｐｒｏｄｕｃｔｓ」なる表題のＡＳＴＭ  Ｄ４６５−０５（２０１０）に記載の方法に従って測定した。酸価は、ロジンエステル試料１グラム当たりのＫＯＨのｍｇとして表す。軟化点は、本明細書中、その全体が参照として含まれる、「Ｓｔａｎｄａｒｄ  Ｔｅｓｔ  Ｍｅｔｈｏｄｓ  ｆｏｒ  Ｓｏｆｔｅｎｉｎｇ  Ｐｏｉｎｔ  ｏｆ  Ｒｅｓｉｎｓ  Ｄｅｒｉｖｅｄ  ｆｒｏｍ  Ｎａｖａｌ  Ｓｔｏｒｅｓ  ｂｙ  Ｒｉｎｇ−ａｎｄ−Ｂａｌｌ  Ａｐｐａｒａｔｕｓ」なる表題のＡＳＴＭ  Ｅ２８−９９（２００９）に記載の方法に従って測定した。全ての材料のガードナーカラーは、本明細書中、その全体が参照として含まれる「Ｓｔａｎｄａｒｄ  Ｔｅｓｔ  Ｍｅｔｈｏｄ  ｆｏｒ  Ｃｏｌｏｒ  ｏｆ  Ｔｒａｎｓｐａｒｅｎｔ  Ｌｉｑｕｉｄｓ  （Ｇａｒｄｎｅｒ  Ｃｏｌｏｒ  Ｓｃａｌｅ）」なる表題のＡＳＴＭ  Ｄ１５４４−０４（２０１０）に記載の方法に従って測定した。ガードナーカラーは、Ｄｒ  Ｌａｎｇｅ  ＬＩＣＯ（登録商標）２００測色計を使用して測定した。他に記載しない限り、全てのガードナーカラーは、ニート試料を使用して測定した。酸化誘導時間（ｏｘｉｄａｔｉｖｅ−ｉｎｄｕｃｔｉｏｎ  ｔｉｍｅ）は、本明細書中、その全体が参照として含まれる、「Ｓｔａｎｄａｒｄ  Ｔｅｓｔ  Ｍｅｔｈｏｄ  ｆｏｒ  Ｏｘｉｄａｔｉｏｎ  Ｉｎｄｕｃｔｉｏｎ  Ｔｉｍｅ  ｏｆ  Ｌｕｂｒｉｃａｔｉｎｇ  Ｇｒｅａｓｅｓ  ｂｙ  Ｐｒｅｓｓｕｒｅ  Ｄｉｆｆｅｒｅｎｔｉａｌ  Ｓｃａｎｎｉｎｇ  Ｃａｌｏｒｉｍｅｔｒｙ」なる表題のＡＳＴＭ  Ｄ５４８３−０５（２０１０）に規定の標準的な方法に従って測定した。他に記載しない限り、酸化誘導時間は、酸素５５０ｐｓｉを使用して１３０℃で測定した。硫黄含有量は、本明細書中、その全体が参照として含まれる、「Ｓｔａｎｄａｒｄ  Ｔｅｓｔ  Ｍｅｔｈｏｄ  ｆｏｒ  Ｄｅｔｅｒｍｉｎａｔｉｏｎ  ｏｆ  Ｔｏｔａｌ  Ｓｕｌｆｕｒ  ｉｎ  Ｌｉｇｈｔ  Ｈｙｄｒｏｃａｒｂｏｎｓ、Ｍｏｔｏｒ  Ｆｕｅｌｓ  ａｎｄ  Ｏｉｌｓ  ｂｙ  Ｕｌｔｒａｖｉｏｌｅｔ  Ｆｌｕｏｒｅｓｃｅｎｃｅ」なる表題のＡＳＴＭ  Ｄ５４５３−０５に記載される標準的な方法に従って測定した。硫黄含有量は、ＡＮＴＥＫ（登録商標）９０００硫黄分析器を使用して測定した。
【０１００】
ＰＡＮ数及びエステル化デヒドロアビエチン酸対エステル化ジヒドロアビエチン酸の比などのロジンエステルの異性体組成は、本明細書中、その全体が参照として含まれる、「Ｓｔａｎｄａｒｄ  Ｔｅｓｔ  Ｍｅｔｈｏｄｓ  ｆｏｒ  Ｆａｔｔｙ  ａｎｄ  Ｒｏｓｉｎ  Ａｃｉｄｓ  ｉｎ  Ｔａｌｌ  Ｏｉｌ  Ｆｒａｃｔｉｏｎａｔｉｏｎ  Ｐｒｏｄｕｃｔｓ  ｂｙ  Ｃａｐｉｌｌａｒｙ  Ｇａｓ  Ｃｈｒｏｍａｔｏｇｒａｐｈｙ」なる表題のＡＳＴＭ  Ｄ５９７４−００（２０１０）に記載の方法に従って測定した。具体的には、エタノール中のロジンエステル試料（１．００ｇ）と１０ｍＬの２Ｎ水酸化カリウム（ＫＯＨ）を、高圧マイクロ波反応容器に添加した。この反応容器を封止し、パーキンエルマーＭＵＬＴＩＷＡＶＥ（登録商標）３０００マイクロウェーブシステムのローターに設置した。試料を１５０℃で３０分、マイクロ波中でけん化した。マイクロ波を使用したけん化が完了したら、反応混合物を分液漏斗にうつし、希塩酸を添加して、ｐＨを４未満にした。これにより反応混合物中のロジン石鹸をロジン酸に転換した。得られたロジン酸をエチルエーテル抽出により単離した。エーテル溶媒を分離すると、ロジン酸が誘導体化して、ＡＳＴＭ  Ｄ５９７４−００（２０１０）に従ってガスクロマトグラフィーを使用して分析した。
【０１０１】
水素化ロジンエステルの製造
ガードナーカラー（ニート）１０．１、酸価１６４及び軟化点６４．１を有する１０００ｇのトールオイルジン（ＳＹＬＶＡＲＯＳ（登録商標）ＮＣＹ、Ａｒｉｚｏｎａ  Ｃｈｅｍｉｃａｌより市販）を四つ首フラスコ（２Ｌ）に充填し、窒素雰囲気下で２００℃に加熱した。ロジンが完全に融解した後、ロジンを攪拌し、ペンタエリトリトール（１１５ｇ）、カルシウム−ビス（（（３，５−ビス（１，１−ジメチルエチル）−４−ヒドロキシフェニル）メチル）−エチルホスホネート）（３．４ｇ）及び、ＮＯＲＩＴ（登録商標）ＣＡ１（１００ｇ；ｐＨ２．０〜３．５、表面積１４００ｍ２／ｇ、及び少なくとも２５ｇ／１００ｇのメチレンブルー吸着を有する粉末化活性炭；反応に添加したロジンの重量を基準として１０重量％、Ｃａｂｏｔ  Ｎｏｒｉｔ  Ａｍｅｒｉｃａｓ，Ｉｎｃ．より市販）を添加した。反応混合物を２７５℃（３０℃／時間の加熱速度）に加熱し、この温度で９時間放置した。次いでこの反応混合物を蒸気で散布して、残存するロジン酸を除去した。次いでロジンエステルを排出し、分析するとガードナーカラー（ニート）９、酸価１３．６、軟化点８３．１℃、及び酸化誘導時間３７分であった。
【０１０２】
次いでロジンエステルを水素化した。次いでロジンエステルを完全または部分水素化にかけた。完全水素化に関しては、ロジンエステル３００ｇをフラスコに充填し、窒素雰囲気下で１８０℃に加熱した。５％Ｐｄ／Ｃ（乾燥重量ベースで触媒１．５％）１３．６ｇをフラスコに充填し、この時点でフラスコに窒素を散布して水分を除去した。反応混合物をＰａｒｒ反応器に充填し、窒素雰囲気下で２４５℃に加熱した。この温度になったら、反応器を水素ガス４５０ｐｓｉで加圧した。圧力は、水素化が完了するまで保持した。Ｐａｒｒ反応器で圧力４５０ｐｓｉを保持するのに水素ガスの添加が必要なくなったときに反応が完了したと考えた。次いでＰａｒｒ反応器を１９０℃に冷却し、ロジンエステルを排出した。完全水素化に関して上記手順を使用して部分水素化を実施したが；反応時間は、完全水素化に必要と判断された反応時間のほぼ半分に減らした。
【０１０３】
部分水素化にかけた水素化ロジンエステルは、ガードナーカラー（ニート）５．３、酸価１２．４、軟化点８３．７℃、及び酸化誘導時間＞１８０分を示した。完全水素化にかけた水素化ロジンエステルは、ガードナーカラー（ニート）５．１、酸価１３．１、軟化点８５．３℃、及び酸化誘導時間＞１８０分を示した。トールオイルロジン、ロジンエステル、部分水素化にかけた水素化ロジンエステルの異性体組成を表１に付け加える。
【０１０４】
【表１】
0006718372.tif 000003
【０１０５】
比較の目的のために、ＳＹＬＶＡＲＯＳ（登録商標）ＮＣＹトールオイルロジンを、エステル化反応の間に活性炭を加えなかった以外には上記手順を使用してエステル化した。得られたロジンエステルを分析すると、ガードナーカラー（ニート）７．７、酸価１１．２、軟化点１０２．９℃、及び酸化誘導時間２．８分であった。次いでこのロジンを、上記手順を使用してパラジウム触媒で完全水素化した。得られた水素化ロジンエステルを分析すると、ガードナーカラー（ニート）４．８、酸価１１．２、軟化点１０１．７℃、及び酸化誘導時間４６．１分であった。トールオイルロジン、活性炭を使用せずに製造したロジンエステル、及び活性炭を使用せずに製造した水素化ロジンを表２に付け加える。表１及び表２の結果を比較することにより示されるように、活性炭を使用して実施したエステル化は、改善された酸化安定性を有するロジンエステルを与えた。
【０１０６】
【表２】
0006718372.tif 000004
【０１０７】
活性炭触媒及び活性炭触媒充填量の変動
二種の異なる活性炭触媒（ＮＯＲＩＴ（登録商標）ＣＡ１、ｐＨ２．０〜３．５、表面積１４００ｍ２／ｇ、及び少なくとも２５ｇ／１００ｇのメチレンブルー吸着を有する粉末活性炭、Ｃａｂｏｔ  Ｎｏｒｉｔ  Ａｍｅｒｉｃａｓ，Ｉｎｃ．製；及びＤＡＲＣ（登録商標）６０、ｐＨ６、少なくとも１５ｇ／１００ｇのメチレンブルー吸着を有する粉末活性炭、Ｃａｂｏｔ  Ｎｏｒｉｔ  Ａｍｅｒｉｃａｓ，Ｉｎｃ．製）を二つの異なる触媒充填量（反応に添加したロジンの重量を基準として５重量％及び１０重量％）であった以外には、完全水素化条件を使用して上記手順を繰り返した。
【０１０８】
ＮＯＲＩＴ（登録商標）ＣＡ１及びＤＡＲＣＯ（登録商標）６０の１０％充填量を使用して得られた結果を表３に示す。ＮＯＲＩＴ（登録商標）ＣＡ１を使用して得られたロジンエステルは、ガードナーカラー（ニート）８．８、酸価１４．７、軟化点８５．１℃、及び酸化誘導時間３５．５分を示した。ＮＯＲＩＴ（登録商標）ＣＡ１の１０％充填量を使用して得られた水素化ロジンエステルは、ガードナーカラー（ニート）６．１、酸価１３．８、軟化点８４．３℃、及び酸化誘導時間＞１８０分を示した。ＤＡＲＣＯ（登録商標）６０の１０％充填量を使用して得られたロジンエステルは、ガードナーカラー（ニート）５．６、酸価１４．１、軟化点８１．４℃、及び酸化誘導時間９．４分を示した。ＤＡＲＣＯ（登録商標）６０の１０％充填量を使用して得られた水素化ロジンエステルは、ガードナーカラー（ニート）４．１、酸価１２．９、軟化点８４．１℃、及び酸化誘導時間７９．５分を示した。これらの試料の熱的色安定性（ｔｈｅｒｍａｌ  ｃｏｌｏｒ  ｓｔａｂｉｌｉｔｙ）も評価した。ＮＯＲＩＴ（登録商標）ＣＡ１及びＤＡＲＣＯ（登録商標）６０の１０％充填量を使用して得られた全ての試料は、１６０℃に３時間加熱したときに、ニートガードナーカラーで５％％未満の変化を示した。
【０１０９】
ＮＯＲＩＴ（登録商標）ＣＡ１及びＤＡＲＣＯ（登録商標）６０の５％充填量を使用して得られた結果を表４に示す。ＮＯＲＩＴ（登録商標）ＣＡ１の５％充填量を使用して得られたロジンエステルは、ガードナーカラー（ニート）９．４、酸価１４．４、軟化点８９．５℃、及び酸化誘導時間２０．９分を示した。ＮＯＲＩＴ（登録商標）ＣＡ１の５％充填量を使用して得られた水素化ロジンは、ガードナーカラー（ニート）６．８、酸価１２．８、軟化点８１．７℃、及び酸化誘導時間＞１８０分を示した。ＤＡＲＣＯ（登録商標）６０の５％充填量を使用して得られたロジンエステルは、ガードナーカラー（ニート）６．６、酸価１０．６、軟化点９５．０℃、及び酸化誘導時間７．２分を示した。ＤＡＲＣＯ（登録商標）６０の５％充填量を使用して得られた水素化ロジンは、ガードナーカラー（ニート）５、酸価１０．５、及び酸化誘導時間１３０．７分を示した。
【０１１０】
【表３】
0006718372.tif 000005
【０１１１】
【表４】
0006718372.tif 000006
【０１１２】
付記請求項の組成物及び方法は、請求項の幾つかの態様の例示として意図されている本明細書に記載した具体的な組成物及び方法の範囲に限定されない。機能的に等価である組成物及び方法はいずれも、請求の範囲に含まれるものとする。本明細書に示し、記載したものに加えて組成物及び方法の様々な変形は、付記請求の範囲内に含まれるものとする。さらに本明細書中で開示した特定の代表的な組成物及び方法は具体的に記載されているが、たとえ特に詳細に説明されていなくても、組成物及び方法の工程の他の組み合わせも、付記請求の範囲に含まれるものとする。従って、工程、要素、成分または構成要素の組み合わせは、本明細書中で明白に記載されているが、明白に述べられていなくても、工程、要素、成分または構成要素の他の組み合わせも含まれる。
【０１１３】
本明細書中で使用される「〜を含む（ｃｏｍｐｒｉｓｉｎｇ）」なる用語及びその変形は、「〜を包含する（ｉｎｃｌｕｄｉｎｇ）」及びその変形と同義として使用され、オープンの非限定的な用語である。「〜を含む」及び「〜を包含する」なる用語は様々な態様を説明するために本明細書中で使用されてきたが、本発明のより具体的な態様を提供するために「〜から本質的になる（ｃｏｎｓｉｓｔｉｎｇ  ｅｓｓｅｎｔｉａｌｌｙ  ｏｆ）」及び「〜からなる（ｃｏｎｓｉｓｔｉｎｇ  ｏｆ）」なる用語も、「〜を含む」及び「〜を包含する」の代わりに使用することができ、開示される。特に示さない限り、本明細書及び請求の範囲で使用される配置、寸法などを表す全ての数字は一応の数字と理解すべきであり、均等論の適用を限定するものではなく、有効数字及び通常の丸め方を考慮して解釈すべきである。
【０１１４】
他に記載しない限り、本明細書中で使用されるすべての技術的及び科学的用語は、開示された発明が属する当業者によって通常理解されるものと同一の意味を有する。本明細書中に引用した刊行物及び引用された資料は、明確に参照として含まれる。
［発明の態様］
［１］少なくとも７０重量％のエステル化デヒドロアビエチン酸及びエステル化ジヒドロアビエチン酸を含むロジンエステルであって、
ロジンエステルと組み合わせて１０００ｐｐｍ以下の酸化防止剤が存在するとき、ロジンエステルはＡＳＴＭ  Ｄ５４８３−０５（２０１０）に挙げられた方法を使用して測定して、１３０℃で少なくとも７５分の酸化誘導時間を示す、
前記ロジンエステル。
［２］前記エステル化デヒドロアビエチン酸対エステル化ジヒドロアビエチン酸の重量比は、１．３：１〜１：２．６の範囲とする、［１］に記載のロジンエステル。
［３］前記エステル化デヒドロアビエチン酸対エステル化ジヒドロアビエチン酸の重量比は、１．３：１〜１：１．６の範囲とする、［１］または［２］に記載のロジンエステル。
［４］前記エステル化デヒドロアビエチン酸対エステル化ジヒドロアビエチン酸の重量比は、１．２：１〜１：１．５の範囲とする、［１］〜［３］のいずれか１に記載のロジンエステル。
［５］前記エステル化デヒドロアビエチン酸とエステル化ジヒドロアビエチン酸は、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びそれらの組み合わせからなる群から選択される多価アルコールから誘導される、［１］〜［４］のいずれか１に記載のロジンエステル。
［６］前記ロジンエステルは、８．５以下のニードガードナーカラーを有する、［１］〜［５］のいずれか１に記載のロジンエステル。
［７］前記ロジンエステルは、６以下のニードガードナーカラーを有する、［１］〜［６］のいずれか１に記載のロジンエステル。
［８］前記ロジンエステルは、４以下のニードガードナーカラーを有する、［１］〜［７］のいずれか１に記載のロジンエステル。
［９］前記ロジンエステルは、１６０℃の温度に３時間加熱したときに、ニートガードナーカラーにおける変化が１０％未満である、［１］〜［８］のいずれか１に記載のロジンエステル。
［１０］前記ロジンエステルは、１６０℃の温度に３時間加熱したときに、ニートガードナーカラーにおける変化が５％未満である、［１］〜［９］のいずれか１に記載のロジンエステル。
［１１］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［１］〜［１０］のいずれか１に記載のロジンエステル。
［１２］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１８０分の酸化誘導時間を示す、［１］〜［１１］のいずれか１に記載のロジンエステル。
［１３］前記ロジンエステルは、４００ｐｐｍ未満の硫黄を含む、［１］〜［１２］のいずれか１に記載のロジンエステル。
［１４］少なくとも７０重量％のエステル化デヒドロアビエチン酸及びエステル化ジヒドロアビエチン酸を含むロジンエステルであって、
ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１０分の酸化誘導時間を示し、
且つ前記エステル化デヒドロアビエチン酸対エステル化ジヒドロアビエチン酸の重量比は１：０．８０〜１：０．２５の範囲とする、
前記ロジンエステル。
［１５］前記ロジンエステルは、１６０℃の温度に３時間加熱したときに、ニートガードナーカラーにおける変化が１０％未満である、［１４］に記載のロジンエステル。
［１６］水素化ロジンエステルの製造法であって、
（ａ）ロジンエステルを形成するためにロジンをアルコールでエステル化する工程；及び
（ｂ）水素化ロジンエステルを形成するために前記ロジンエステルを水素化する工程を含み、
前記エステル化工程（ａ）と水素化工程（ｂ）を活性炭の存在下で実施する、
前記方法。
［１７］追加のエステル化触媒の非存在下で、前記ロジンをアルコールでエステル化する、［１６］に記載の方法。
［１８］前記ロジンは、トールオイルロジン、ガムロジン、ウッドロジン、またはそれらの組み合わせからなる群から選択される、［１６］または［１７］に記載の方法。
［１９］前記アルコールは、多価アルコールを含む、［１６］〜［１８］のいずれか１に記載の方法。
［２０］前記多価アルコールは、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、マンニトール及びそれらの組み合わせからなる群から選択される、［１９］に記載の方法。
［２１］前記ロジンエステルは、１５以下の酸価を有する、［１６］〜［２０］のいずれか１に記載の方法。
［２２］前記活性炭は、ロジンの重量を基準として０．０１重量％〜１５重量％の範囲とする量で存在する、［１６］〜［２１］のいずれか１に記載の方法。
［２３］前記活性炭は、ｐＨ５以下である、［１６］〜［２２］のいずれか１に記載の方法。
［２４］前記活性炭は、１０００ｍ２／ｇを超える表面積を有する、［１６］〜［２３］のいずれか１に記載の方法。
［２５］前記活性炭は、ｇ／１００ｇで測定して、少なくとも２０のメチレンブルー吸着を有する、［１６］〜［２４］のいずれか１に記載の方法。
［２６］前記工程（ａ）は、ロジンとアルコール及び活性炭とを高温で接触させることを含む、［１６］〜［２５］のいずれか１に記載の方法。
［２７］前記水素化ロジンエステルは、少なくとも７０重量％のエステル化デヒドロアビエチン酸及びエステル化ジヒドロアビエチン酸を含む、［１６］〜［２６］のいずれか１に記載の方法。
［２８］前記エステル化デヒドロアビエチン酸対エステル化ジヒドロアビエチン酸の重量比は、１．３：１〜１：２．６の範囲である、［２７］に記載の方法。
［２９］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも７５分の酸化誘導時間を示す、［１６］〜［２８］のいずれか１に記載の方法。
［３０］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも１２０分の酸化誘導時間を示す、［１６］〜［２９］のいずれか１に記載の方法。
［３１］水素化ロジンエステルと組み合わせて１０００ｐｐｍ以下の酸化防止剤が存在するとき、前記水素化ロジンエステルは、ＡＳＴＭ  Ｄ５４８３−０５（２０１０）に挙げられた方法を使用して測定して、１３０℃で少なくとも１８０分の酸化誘導時間を示す、［１６］〜［３０］のいずれか１に記載の方法。
［３２］前記水素化ロジンエステルは、１６０℃の温度に３時間加熱したときに、ニートガードナーカラーにおける変化が１０％未満である、［１６］〜［３１］のいずれか１に記載の方法。
［３３］前記水素化ロジンエステルは、１６０℃の温度に３時間加熱したときに、ニートガードナーカラーにおける変化が５％未満である、［１６］〜［３２］のいずれか１に記載の方法。
［３４］ロジンエステルの製造法であって、活性炭の存在下で、且つ追加のエステル化触媒の非存在下で、ロジンエステルを形成するためにロジンをアルコールでエステル化する工程を含む、前記方法。
［３５］水素化ロジンエステルを形成するために、前記ロジンエステルを水素化する工程をさらに含む、［３４］に記載の方法。
［３６］（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここで前記エステル化デヒドロアビエチン酸対エステル化ジヒドロアビエチン酸の重量比は１．３：１〜１：２．６の範囲である、
前記組成物。
［３７］前記ポリマーは、コポリマーである、［３６］に記載の組成物。
［３８］前記ポリマーは、ブロックコポリマーである、［３６］または［３７］に記載の組成物。
［３９］前記一種以上のエチレン性不飽和モノマーは、スチレン、エチレン、ブタジエン、イソプレン、（メタ）アクリレートモノマー、酢酸ビニル、ビニルエステルモノマー及びそれらの組み合わせからなる群から選択される、［３６］〜［３８］のいずれか１に記載の組成物。
［４０］前記組成物は、ホットメルト接着剤である、［３６］〜［３９］のいずれか１に記載の組成物。
［４１］前記ポリマーは、酢酸ビニルから誘導される、［３６］〜［４０］のいずれか１に記載の組成物。
［４２］前記ポリマーは、エチレン酢酸ビニル共重合体である、［３６］〜［４１］のいずれか１に記載の組成物。
［４３］前記ポリマーは、１０重量％〜４０重量％の酢酸ビニルから誘導される、［３６］〜［４２］のいずれか１に記載の組成物。
［４４］前記ポリマーは、ポリ酢酸ビニルである、［３６］または［３９］〜［４１］のいずれか１に記載の組成物。
［４５］前記ポリマーは、エチレンとアクリル酸ｎ−ブチルとのコポリマーである、［３６］〜［４０］のいずれか１に記載の組成物。
［４６］前記ポリマーは、スチレンと、イソプレン及びブタジエンの一種以上とのコポリマーである、［３６］〜［４０］のいずれか１に記載の組成物。
［４７］前記ポリマーは、組成物の全重量を基準として２０重量％〜６０重量％の範囲の量で存在する、［３６］〜［４６］のいずれか１に記載の組成物。
［４８］前記ポリマーは、組成物の全重量を基準として３０重量％〜４０重量％の範囲の量で存在する、［３６］〜［４７］のいずれか１に記載の組成物。
［４９］前記ロジンエステルは、組成物の全重量を基準として２０重量％〜５０重量％の範囲の量で存在する、［３６］〜［４８］のいずれか１に記載の組成物。
［５０］前記ロジンエステルは、組成物の全重量を基準として３０重量％〜４０重量％の範囲で量で存在する、［３６］〜［４９］のいずれか１に記載の組成物。
［５１］前記エステル化デヒドロアビエチン酸対エステル化ジヒドロアビエチン酸の重量比は、１．３：１〜１：１．６の範囲である、［３６］〜［５０］のいずれか１に記載の組成物。
［５２］前記エステル化デヒドロアビエチン酸対エステル化ジヒドロアビエチン酸の重量比は、１．２：１〜１：１．５の範囲である、［３６］〜［５１］のいずれか１に記載の組成物。
［５３］さらに蝋を含む、［３６］〜［５２］のいずれか１に記載の組成物。
［５４］さらに酸化防止剤を含む、［３６］〜［５３］のいずれか１に記載の組成物。
［５５］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも７５分の酸化誘導時間を示す、［３６］〜［５４］のいずれか１に記載の組成物。
［５６］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［３６］〜［５５］のいずれか１に記載の組成物。
［５７］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１８０分の酸化誘導時間を示す、［３６］〜［５６］のいずれか１に記載の組成物。
［５８］前記ロジンエステルは、１６０℃の温度に３時間加熱したときに、ニートガードナーカラーにおける変化が１０％未満である、［３６］〜［５７］いずれかに記載の組成物。
［５９］前記ロジンエステルは、１６０℃の温度に３時間加熱したときに、ニートガードナーカラーにおける変化が５％未満である、［３６］〜［５８］いずれかに記載の組成物。
［６０］前記ロジンエステルは、一種を超えるロジンエステルを含む、［３６］〜［５９］のいずれか１に記載の組成物。
［６１］（ａ）一種以上のエチレン性不飽和モノマーから誘導されたポリマー、または一種以上のエチレン性不飽和モノマーから誘導された二種類以上のポリマーのブレンド；及び
（ｂ）少なくとも７０重量％のエステル化デヒドロアビエチン酸及びエステル化ジヒドロアビエチン酸を含むロジンエステルを含む組成物であって、ここでロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも７５分の酸化誘導時間を示す、前記組成物。
［６２］前記ポリマーは、コポリマーである、［６１］に記載の組成物。
［６３］前記ポリマーは、ブロックコポリマーである、［６１］または［６２］に記載の組成物。
［６４］前記一種以上のエチレン性不飽和モノマーは、スチレン、エチレン、ブタジエン、イソプレン、（メタ）アクリレートモノマー、酢酸ビニル、酢酸ビニルモノマー、及びそれらの組成物からなる群から選択される、［６１］〜［６３］のいずれか１に記載の組成物。
［６５］前記ポリマーは、ホットメルト接着剤である、［６１］〜［６４］のいずれか１に記載の組成物。
［６６］前記ポリマーは、酢酸ビニルから誘導される、［６１］〜［６５］のいずれか１に記載の組成物。
［６７］前記ポリマーは、エチレン酢酸ビニル共重合体である、［６１］〜［６６］のいずれか１に記載の組成物。
［６８］前記ポリマーは、１０重量％〜４０重量％の酢酸ビニルから誘導される、［６１］〜［６７］のいずれか１に記載の組成物。
［６９］前記ポリマーは、ポリ酢酸ビニルである、［６１］または［６４］〜［６６］のいずれか１に記載の組成物。
［７０］前記ポリマーは、エチレンとアクリル酸ｎ−ブチルとのコポリマーである、［６１］〜［６５］のいずれか１に記載の組成物。
［７１］前記ポリマーは、スチレンと、イソプレン及びブタジエンの一種以上とのコポリマーである、［６１］〜［６５］のいずれか１に記載の組成物。
［７２］前記ポリマーは、組成物の全重量を基準として２０重量％〜６０重量％の範囲とする量で存在する、［６１］〜［７１］のいずれか１に記載の組成物。
［７３］前記ポリマーは、組成物の全重量を基準として３０重量％〜４０重量％の範囲とする量で存在する、［６１］〜［７２］のいずれか１に記載の組成物。
［７４］前記ロジンエステルは、組成物の全重量を基準として２０重量％〜５０重量％の範囲とする量で存在する、［６１］〜［７３］のいずれか１に記載の組成物。
［７５］前記ロジンエステルは、組成物の全重量を基準として３０重量％〜４０重量％の範囲とする量で存在する、［６１］〜［７４］のいずれか１に記載の組成物。
［７６］前記エステル化デヒドロアビエチン酸対エステル化ジヒドロアビエチン酸の重量比は、１．３：１〜１：２．６の範囲である、［６１］〜［７５］のいずれか１に記載の組成物。
［７７］前記エステル化デヒドロアビエチン酸対エステル化ジヒドロアビエチン酸の重量比は、１．３：１〜１：１．６の範囲である、［６１］〜［７６］のいずれか１に記載の組成物。
［７８］前記エステル化デヒドロアビエチン酸対エステル化ジヒドロアビエチン酸の重量比は、１．２：１〜１：１．５の範囲である、［６１］〜［７７］のいずれか１に記載の組成物。
［７９］さらに蝋を含む、［６１］〜［７８］のいずれか１に記載の組成物。
［８０］さらに酸化防止剤を含む、［６１］〜［７９］のいずれか１に記載の組成物。
［８１］ロジンエステルと組み合わせて１０００ｐｐｍ以下の酸化防止剤が存在するとき、前記ロジンエステルは、ＡＳＴＭ  Ｄ５４８３−０５（２０１０）に挙げられた方法を使用して測定して、１３０℃で少なくとも１２０分の酸化誘導時間を示す、［６１］〜［８０］のいずれか１に記載の前記組成物。
［８２］ロジンエステルと組み合わせて１０００ｐｐｍ以下の酸化防止剤を配合するとき、前記ロジンエステルは、ＡＳＴＭ  Ｄ５４８３−０５（２０１０）に挙げられた方法を使用して測定して、１３０℃で少なくとも１８０分の酸化誘導時間を示す、［６１］〜［８１］のいずれか１に記載の前記組成物。
［８３］前記ロジンエステルは、１６０℃の温度に３時間加熱したときに、ニートガードナーカラーにおける変化が１０％未満である、［６１］〜［８２］のいずれか１に記載の組成物。
［８４］前記ロジンエステルは、１６０℃の温度に３時間加熱したときに、ニートガードナーカラーにおける変化が５％未満である、［６１］〜［８３］のいずれか１に記載の組成物。
［８５］前記ロジンエステルが一種より多いロジンエステルを含む、［６１］〜［８４］のいずれか１に記載の組成物。
［８６］（ａ）油４５重量％〜７５重量％と、
（ｂ）［１］〜［１５］のいずれか１により定義されたロジンエステル２５重量％〜５５重量％とを含む、組成物。